통합된 무전해 성막 프로세스를 포함하는 프로세스들을 통해 기판을 핸들링하는 방법들 및 시스템들은 성막 유체를 사용하여 기판의 도전성 피쳐들 상부에 층을 성막하기 위해 무전해 성막 모듈 내에서 기판의 표면을 프로세싱하는 단계를 포함한다. 그 후, 기판의 표면은 린싱 유체에 의해 무전해 성막 모듈 내에서 린스된다. 린싱은 표면의 디웨팅을 방지하도록 제어되어 린싱 유체로부터 정의된 트랜스퍼 필름이 기판의 표면 상부에 코팅된 상태로 유지된다. 기판의 표면 상부에 트랜스퍼 필름을 유지하면서 무전해 성막 모듈로부터 기판이 제거된다. 기판의 표면 상부의 트랜스퍼 필름은 제거가 습식이도록 기판의 표면의 건조를 방지한다. 무전해 성막 모듈로부터 제거되면, 기판은 기판의 표면 상부에 트랜스퍼 필름을 유지하면서 포스트 성막 모듈로 이동된다.
주어진 문장을 읽고 간략하게 요약해주세요.

문장: 
[ 발명의 명칭 ]
통합된 무전해 성막 프로세스를 포함하는 프로세스들을 통해 기판을 핸들링하는 방법 및 시스템 METHOD AND SYSTEM FOR HANDLING A SUBSTRATE THROUGH PROCESSES INCLUDING AN INTEGRATED ELECTROLESS DEPOSITION PROCESS
[ 기술분야 ]
본 발명은 일반적으로 반도체 기판 프로세싱에 관한 것으로서, 보다 상세하게는 제조 동안 통합된 무전해 성막 프로세스를 통한 기판의 핸들링에 관한 것이다.
[ 배경기술 ]
집적 회로, 메모리 셀 등과 같은 반도체 디바이스의 제조에 있어서, 일련의 제조 동작들은 반도체 기판들 ("기판들") 상에 다중 레벨의 피쳐들을 정의하기 위해 수행된다.     다중 레벨을 갖는 피쳐들은, 디바이스 치수가 서브 마이크론 레벨로 떨어짐에 따라 보다 일반적인 것으로 되고 있으며 보다 큰 계산 용량을 제공하기 위해 디바이스들의 밀도를 증가시키기 위한 요구가 지속되고 있다.일련의 제조 동작들은 기판의 표면 상에 상이한 재료들을 선택적으로 제거 (식각) 또는 성막 (depositing) 하는 것을 수반한다.     제조 동작들은, 확산 영역들을 갖는 트랜지스터 또는 캐패시터 디바이스들이 형성되는 기판 레벨에서 시작한다.     유전체 (절연) 재료의 제 1 층은, 형성된 트랜지스터들의 상면에 성막된다.     후속 레벨들에 있어서, 상호접속 금속화 라인들은 일련의 제조 프로세스 단계들을 통해 다중 박막 층들로서 기저층의 상면에 패터닝된다.     상호접속 금속화 라인들은 콘택들에 의해 하부의 트랜지스터 또는 캐패시터 디바이스들을 전기적으로 접속시킴으로써 원하는 회로를 정의한다.     패터닝된 도전성 층들은 유전체 재료들의 층들에 의해 서로 절연된다.구리는 알루미늄에 비해 전자 이동 (electro-migration) 에 대한 낮은 자기화율 및 낮은 저항률로 인해 대부분의 디바이스 상호접속들에 대해 선택되는 도전체가 되고 있다.     전자 이동은, 도전성 전자들 및 확산성 금속 원자들 사이에서의 운동량 전달로 인한 도전체 내의 이온들의 점진적인 이동에 의해 야기되는 재료의 수송이다.     전자 이동은 집적 회로 (IC) 들의 신뢰성을 감소시킨다.     최악의 경우, 전자 이동은 결국 전체 회로의 일시적인 고장을 야기하는 하나 이상의 접속들의 손실을 유도한다.통상적으로 사용되는 구리 패터닝의 일 방법을 구리 다마신 프로세스 (Copper Damascene Process) 라 칭하며, 이 구리 다마신 프로세스에서는 패터닝된 트렌치들을 갖는 기판이 배리어층 이후 구리의 상호접속 성막 (도금) 프로세스 처리된다.     성막 프로세스 동안, 구리 시드층이 패터닝된 트렌치들의 상단에 저부를 따라 측벽들 상에 성막된다.     구리의 상단 표면은 후속 화학 기계 연마 (CMP) 에 의해 연마된다.     이러한 단계들은 상단 표면 상에 노출된 구리 금속에 의해 잘 정의되지만 기판의 표면을 가로질러 유전체들 사이에서 잘 분리되는 구리 라인들 또는 패드들을 남긴다. 상호접속 구리 라인들의 전자 이동 특성들을 급격히 향상시키고 구리 상부에 성막된 후속 재료와 구리의 계면 특성을 개선하도록, 구리 표면 특성을 변경 또는 개질하려는 많은 노력이 이루어지고 있다.     이들 중에서, 무전해 성막 (ELD) 을 통한 코발트 합금들에 의한 상단 구리 표면의 캡핑이, 진보된 나노-디바이스들의 필요한 집적 성능을 전달하기 위한 가장 효과적인 기술임이 입증되었다.     ELD는 유전체층 상부의 본질적인 성막 부재로 인해, Cu 라인들 상부에 다른 금속의 선택적이고 자기 촉매적인 (self-catalytic) 성막을 허용한다.     이러한 선택적 프로세스는 구리 상호접속에 대해 필요한 캡핑을 제공하면서 상호접속 라인들 사이의 전기적 절연을 보전하는 것을 허용하여, 계면 접착 강도를 강화시키고 전자 이동의 속도를 최소화한다.구리 다마신 프로세스에 있어서, 구리 라인은 배리어/식각 정지 유전체에 의해 상단에서 그리고 배리어 금속에 의해 측면들 및 저부 상에서 캡슐화된다.     구리/유전체 계면은 구리/배리어 금속 계면보다 더 약한 접착을 가져서, 상단 표면에서 주로 구리 침전이 발생한다.     높은 전류 밀도 하에서, 구리 전자 이동 (EM) 은 원자들이 전자 흐름의 방향으로 이동하게 하여, 결국 디바이스의 고장을 유발하게 된다.     상단에 배리어층을 삽입함으로써 구리/유전체 접착을 개선하려는 시도들은, 부가적인 비용이 드는 패터닝 및 식각 절차들을 필요로 할 뿐만 아니라 라인 저항을 크게 증가시킨다.     배리어층 삽입에 대한 보다 우수한 대책은 CMP 이후 선택적인 ELD 프로세스를 사용하여 구리에 코발트 텅스텐 포스파이드 (CoWP) 캡을 부가하는 것이다.     일부 경우들에 있어서, CoWP 캡의 사용은 종래의 유전체층만을 단독으로 사용하는 구조들에 비해 1 차수에서 2 차수만큼 범위의 EM 수명 개선들을 초래한다는 것이 나타나고 있다.     그러나, 구리에 CoWP 캡을 부가하는 것은 그 자체의 문제들을 갖는다.     가령, 캡핑되지 않은 구리 및 이전 프로세스 단계들의 부산물들이 주위의 유전체층으로 확산할 수 있다.     확산은 도전성 금속 종들의 다공성 유전체층으로의 이동을 유발하여 높은 전기 누설을 잠재적으로 유도할 수도 있다.캡핑 동작 이후, 추가 공정을 위해 도금 모듈로부터 브러시 스크럽 모듈, 화학적 모듈 및/또는 조합된 브러시-린스 및 건조 모듈과 같은 후속 프로세싱 모듈로 기판을 이동하기 전에, 기판이 건조된다.     물론, 기판은 유전체 성막의 다음 제조 절차 이전에 린스 및 건조 모듈 내에서 건조되어야 한다.     그러나, ELD 모듈과 최종 린스 및 건조 모듈 사이에서의 너무 이른 기판의 건조는 심각한 문제를 유발하게 된다.     ELD 모듈 내에서 포스트 성막 린스가 얼마나 광범위한지에 관계없이, 금속 이온들의 낮은 레벨이 기판 상단의 액체 내에 존재한다.     금속 이온들은 기판 표면 상의 수용액 내에서 금속의 일정한 분해를 야기할 수 있다.     ELD 모듈에서의 후속 기판 건조는 스핀 건조 프로세스일 수 있다.     스핀 건조 프로세스는 항상 기판 표면의 일부 영역 상에, 물론 고농도의 금속 이온들을 함유하는 액체의 매우 얇은 층을 남기는데, 이는 스핀 건조 프로세스가 금속 표면에 가장 근접하기 때문이다.     일단 분해된 금속 이온들은 금속 라인들 또는 패드들 위에만 국부화되는 것이 아니라 액체층 내에서 수평으로 확산하게 된다.약간의 마지막 용매의 최종 증발 시, 금속 이온들의 농도는 임계 농도를 쉽게 초과할 수 있고, 이로써 금속 라인들, 패드들 및 유전체 표면들 등을 커버하고 있는 도전성 잔류물들 또는 오염물들로서 침전되게 된다.     불행히도, ELD 모듈은 스핀 건조에 대해 설계 (최적화) 되지 않았기 때문에, 본래 기판 표면으로부터 방출된 많은 액체 방울들이 거의 건조된 기판 표면 상으로 다시 불가피하게 스플레시될 수도 있다.     이러한 작고 미세한 방울들은 스핀 오프되지 않게 된다.     대신, 미세한 방울들은 건조되어 기판 표면, 금속 상단 및 유전체 상단 등 상에 부가적인 두꺼운 잔류물들 또는 오염물들을 남기게 된다.     이러한 잔류물들 또는 오염물들은, 세정되지 않는다면, 시간 의존형 유전체 브레이크다운 (TDDB) 에 심각하게 영향을 미치게 된다.     그러나, 이러한 잔류물/오염물들이 습식 식각에 의해 세정된다면, 구리 상단의 CoWP 캡핑의 무결성이 파괴되어 구리-배리어 계면의 구리를 노출시키는데, 이는 배리어 재료 상에 CoWP 성막이 없기 때문이다.
[ 발명의 개요 ]

[ 해결하려는 과제 ]
종래의 프로세스들에 의한 문제점들이 (바람직한 선택의 도전성 금속에 기인하여) 구리를 참조하여 보다 상세하게 설명되었지만, 이러한 문제점들은 디바이스 상호접속들을 정의하기 위해 사용되는 다른 도전성 금속들에 의해 일반적이라는 것을 유념해야 한다.본 발명의 실시형태들은 이러한 맥락에서 발생한 것이다.
[ 과제의 해결 수단 ]
대략적으로 말하면, 실시형태들은 최종 건조 동작 전에 통합된 무전해 성막 프로세스를 통해 기판을 핸들링하면서 기판 표면 웨트를 유지하기 위해 개선된 장치, 시스템 및 방법들을 제공함으로써 그 필요성을 충족시킨다.     따라서, 기판의 표면은 무전해 성막 (ELD) 모듈 내에서 프로세스되어 성막 유체를 사용하여 기판의 도전성 피쳐들 상부에 층을 성막한다.     층을 성공적으로 성막한 후, 기판의 표면은 ELD 모듈 내에서 DIW 와 같은 포스트 성막 린싱 유체에 의해 린스되어 기판의 표면으로부터 성막 용액을 다량으로 린스 오프한다.     일 실시형태에 있어서, DIW 린스에 의해 또는 DIW 린스 없이, 기판은 무전해 성막 모듈 내에서 린싱 유체에 의해 린스된다.     린싱은 기판의 표면의 디웨팅을 방지하도록 제어된다.     린싱은, 린싱 유체가 기판의 표면 상부에 코팅되게 한다.     린싱 유체는, 무전해 성막 모듈로부터의 제거 동안 기판의 표면의 웨트를 유지하는 것을 보장하면서, 기판의 표면이 건조되고 대기에 노출되는 것을 방지하는 트랜스퍼 필름으로서 작용한다.     기판은 기판의 표면 상부에 트랜스퍼 필름을 가지고 무전해 성막 모듈로부터 제거된다.     기판은 다음 프로세스 단계의 시작까지 기판의 표면 상부에 트랜스퍼 필름을 유지하면서 후속 포스트 성막 모듈로 이동된다.본 실시형태들은, ELD 프로세스들과 최종 린스 및 건조 프로세스 사이에서 기판의 너무 이른 건조를 수반하는 종래의 성막 프로세스에 의해 직면되는 결점들을 해결한다.     구체적으로, 본 실시형태들은, 후속 세정 프로세스 전에 성막 프로세스의 종료 시 포스트 성막 유체 필름 (기판의 표면을 처리하기 위해 사용된 화학 물질일 수 있음) 이 기판 웨트를 유지하면서 기판의 표면을 균일하게 커버하는 것을 보장함으로써 너무 이른 건조의 문제를 해결한다.     일 실시형태에 있어서, 기판은 린스 및 건조 모듈 이전에 무전해 성막 모듈로부터 후속 프로세싱 모듈로 이송되는 동안, 기판의 웨트를 유지한다.     포스트 린싱 유체에 의해 정의된 기판의 표면 상의 트랜스퍼 필름의 존재는, 프로세싱 화학 물질의 침전 및 확산으로 인한 손상과 분위기 환경으로부터의 오염물들 및 다른 불순물들의 침전으로 인한 손상이 회피되는 것을 보장한다.침전 및 확산과 연관된 문제들에 관하여, 종래 성막 프로세스들은 기판이 스핀 건조되게 하여, 기판이 성막 모듈로부터 이동하기 전에, 기판의 표면으로부터 성막 유체를 제거한다.    그러나, 성막 모듈 내에서의 높은 수분 함량 때문에, 기판이 성막 모듈로부터 이동되는 동안, 성막 유체의 하나 이상의 작은 방울들이 기판의 표면 상에 침전하여, 기판 상에 형성된 활성 피쳐들에 손상을 유발할 수도 있다.     이러한 손상은 기판의 표면 상에 포스트 성막 유체 필름의 층을 유지함으로써 본 발명의 실시형태에서 명백하게 회피된다.     포스트 성막 유체 필름의 층이 기판의 표면 상에 이미 존재하기 때문에, 높은 습윤의 무전해 성막 모듈에서의 기판의 표면 상에 정착하는 부가적인 한두 방울의 린싱 유체는 기판의 표면 상에 형성된 활성 피쳐들에게 악영향을 미치지 않게 된다.     일 실시형태에 있어서, 포스트 성막 유체 필름은, 기판의 표면 및 층간 유전체 (ILD) 상에 형성된 금속이 대기에 노출되는 것을 방지하는 배리어로서 작용함으로써 기판의 표면 상의 재료들의 금속 산화, 화학 반응 및 변형을 감소시키는 처리 화학 필름이다.     일 실시형태에 있어서, 대기에 대한 노출은 상호접속 라인들 사이에서 증가된 "토크 (talk)" 를 유발하는 다공성 ILD 표면 상의 금속성 또는 이온성 침전들을 야기할 수도 있기 때문에, 대기로부터 ILD를 격리시키는 것이 중요하다.     증가된 토크는 증가된 누설 전류를 유발함으로써 전자 이동을 악화시킨다.게다가, 종래 성막 프로세스의 습식 건식 사이클들은 ILD 상의 오염물들의 레벨을 강화시키며, 이는 증가된 누설 전류를 직접적으로 초래한다.     증가된 누설 전류는 증가된 총 전류 밀도를 야기하고, 또한 이로써 악화된 전자 이동을 야기하며 결국 악화된 시간 의존형 유전체 브레이크다운 (TDDB) 을 야기하게 된다.     기존의 오염물들을 제거하고 다른 오염물들이 처리된 표면의 내측 및 표면 상에 다른 오염물들이 응집하는 것을 방지함으로써, 금속 라인들과 층들 사이의 ILD의 절연 특성들이 유지됨으로써, TDDB에 영향을 미치지 않는 것을 보장한다.     또한, 종래 프로세스에 있어서, 구리, 구리의 유도체 및 다른 금속 유도체들과 같은 전기적으로 활성인 종들의 확산은 구리 금속 라인들 사이에서 전기적 누설 또는 단락 (short) 을 유발하여 내부에 형성된 디바이스의 고장을 유도한다.     본 실시형태들은 습식-건식 사이클들을 회피하여 다공성 유전체 표면으로 금속 유도체들의 확산을 감소시킴으로써 내부에 형성된 디바이스들 내에서 이어지는 전류 누설을 회피함으로써 디바이스의 전기적 수율을 현저하게 증가시킨다.본 발명은 방법들, 장치 및 시스템을 포함하는 많은 방식들로 구현될 수 있음을 알아야 한다.     본 발명의 몇몇 발명의 실시형태들이 하기에서 설명된다.일 실시형태에 통합된 무전해 성막 프로세스를 포함하는 프로세스들을 통해 기판을 핸들링하는 방법이 개시된다.     방법은, 성막 유체를 사용하여 기판의 도전성 피쳐들 상부에 층을 성막하기 위해 무전해 성막 모듈 내에서 기판의 표면을 프로세싱하는 단계를 포함한다.     그 후, 린싱 유체에 의해 무전해 성막 모듈 내에서 기판의 표면이 린싱된다.     린싱은 린싱 유체로부터 정의된 트랜스퍼 필름이 기판의 표면 상부에 코팅된 상태를 유지하도록 표면의 디웨팅 (de-wetting) 을 방지하도록 제어된다.     기판의 표면 상부에 트랜스퍼 필름을 유지하면서 무전해 성막 모듈로부터 기판이 제거된다.     기판의 표면 상부의 트랜스퍼 필름은 제거가 습식이도록 기판 표면의 건조를 방지한다.     무전해 성막 모듈로부터 제거되면, 기판은 기판의 표면 상부에 트랜스퍼 필름을 유지하면서 포스트 성막 모듈로 이동된다.다른 실시형태에 있어서, 통합된 무전해 성막 프로세스를 포함하는 프로세스들을 통해 기판을 핸들링하는 방법이 개시된다.     방법은 성막 유체를 사용하여 기판의 도전성 피쳐들 상부에 층을 성막하기 위해 무전해 성막 모듈 내에서 기판의 표면을 프로세싱하는 단계를 포함한다.     그 후, 린싱 유체에 의해 무전해 성막 모듈 내에서 기판의 표면이 린싱된다.     무전해 성막 모듈 내에 처리 유체가 공급된다.     처리 유체는 트랜스퍼 필름을 정의한다.     처리 유체의 공급은 트랜스퍼 필름이 기판의 표면 상부에 코팅된 상태를 유지하면서 표면의 디웨팅을 방지하도록 그리고 표면을 화학적으로 처리하도록 제어된다.     기판의 표면 상부에 트랜스퍼 필름을 유지하면서 무전해 성막 모듈로부터 기판이 제거된다.     기판의 표면 상부의 트랜스퍼 필름은 기판이 습식 제거되도록 기판의 표면의 건조를 방지한다.     무전해 성막 모듈로부터 제거되면, 기판은 기판의 표면 상부에 트랜스퍼 필름을 유지하면서 포스트 성막 모듈로 이동된다.본 발명의 또 다른 실시형태에 있어서, 통합된 무전해 성막 프로세스를 포함하는 프로세스들을 통해 기판을 핸들링하는 시스템이 개시된다.     시스템은 기판 상에 형성된 도전성 피쳐들 상에 성막 유체의 층을 성막함으로써 기판의 표면을 프로세스 하고, 기판의 표면 상부에 디웨팅을 방지하고 유체의 코팅을 제공하는 유체의 공급을 제어하도록 구성된다.     또한, 시스템은 기판의 표면 상부에 유체의 코팅을 유지하면서 무전해 성막 모듈로부터 기판을 제거하고, 기판의 표면 상부에 유체의 코팅을 유지하면서 기판을 포스트 성막 모듈 내부로 이동하도록 구성된 습식 로봇을 포함한다.다른 실시형태에 있어서, 통합된 무전해 성막 프로세스를 포함하는 프로세스들을 통해 기판을 핸들링하는 시스템이 개시된다.     시스템은, 기판의 표면 상에 형성된 도전성 피쳐들 상부에 층을 성막하기 위해 사용되는 성막 유체를 공급하고, 층을 성막한 후에 기판의 표면을 린스하도록 린싱 유체를 공급하며, 그리고 기판의  표면에 트랜스퍼 필름을 정의하는 처리 유체를 공급하도록 구성된 무전해 성막 모듈을 포함한다.     무전해 성막 모듈은 트랜스퍼 필름이 기판의 표면 상부에 유지되는 동안 표면의 디웨팅을 방지하고 표면을 화학적으로 처리하도록 처리 유체의 공급을 제어하기 위한 제어부들을 포함한다.     또한, 시스템은 기판 상부에 트랜스퍼 필름을 유지하면서 무전해 성막 모듈로부터 기판을 제거하고, 기판 상부에 트랜스퍼 필름을 유지하면서 포스트 성막 모듈 내부로 기판을 이동하도록 구성된 습식 로봇을 포함하며, 트랜스퍼 필름은 무전해 성막 모듈로부터 기판이 습식 제거되도록 기판의 건조를 방지한다.통합된 무전해 성막 프로세스는 기판의 표면 상에 형성된 재료들의 산화, 다른 화학적 반응들 및 변형들을 방지하면서 기판의 표면 상에 도전성 피쳐들을 캡핑하기 위해 성막 유체의 선택적 성막을 제공한다.     포스트 성막 유체 필름은 임의의 오염들, 화학 물질들의 잔류물들이 기판의 표면 상의 금속 피쳐들 및 ILD 를 손상시키는 것을 방지하여, 결국 기판의 표면 상에 정의된 디바이스들의 높은 전기적 수율을 얻는다.본 발명의 다른 양태들 및 이점들은 본 발명의 원리들을 예시를 통해 설명하는 첨부 도면들과 함께 취해지는 다음의 상세한 설명으로부터 명백해질 것이다.
[ 도면의 간단한 설명 ]
본 발명은 첨부 도면들과 함께 취해지는 다음의 설명들을 참조하여 쉽게 이해될 것이다.     이 도면들은 본 발명을 바람직한 실시형태에 한정하기 위해 취해지는 것이 아니라 단지 설명 및 이해를 위해서이다.     같은 참조 부호들을 같은 구조의 엘리먼트들을 지칭한다.도 1은 본 발명의 일 실시형태에 있어서 무전해 성막 캡핑 프로세스의 개략도를 도시한다.도 2a는 본 발명의 일 실시형태에 있어서 기판의 통합된 무전해 성막 프로세스에 사용되는 ELD 모듈의 단면 블록도를 도시한다.도 2b는 본 발명의 일 실시형태에 있어서 성막 프로세스에 사용된, 개방된 리드를 갖는 ELD 모듈의 개략적인 상면도를 도시한다.도 2c는 본 발명의 일 실시형태에 있어서 도 2b에 도시된 ELD 모듈의 개략적인 상면도를 도시한다 (도시의 목적으로만 리드가 제거됨).도 3a는 본 발명의 일 실시형태에 있어서 통합된 무전해 성막 프로세스 동안 기판을 핸들링하는 무전해 성막 시스템 내의 다양한 모듈들 및 컴포넌트들의 개략적인 블록도를 도시한다.도 3b는 본 발명의 일 실시형태에 있어서 통합된 무전해 성막 프로세스 동안 기판을 핸들링하는 무전해 성막 시스템 내의 다양한 모듈들 및 컴포넌트들의 개략적인 블록도를 도시한다.도 4a는 본 발명의 일 실시형태에 있어서 통합된 무전해 성막 프로세스에서 수반되는 다양한 단계들의 개략적인 프로세스 순서를 도시한다.도 4b는 본 발명의 다른 실시형태에 있어서 통합된 무전해 성막 프로세스에서 수반되는 단계들의 개략적인 프로세스 순서를 도시한다.도 5a는 본 발명의 일 실시형태에 있어서 무전해 성막 시스템의 컴포넌트들 내에서 수행되는 다양한 동작들을 도시한다.도 5b는 본 발명의 다른 실시형태에 있어서 무전해 성막 시스템의 컴포넌트들 내에서 수행되는 다양한 동작들을 도시한다.도 6은 본 발명의 일 실시형태에 있어서 성막 프로세스에 사용되는 동작들의 플로우챠트를 도시한다.도 7은 본 발명의 다른 실시형태에 있어서 성막 프로세스에 사용되는 동작들의 플로우 챠트를 도시한다. 
[ 발명을 실시하기 위한 구체적인 내용 ]
이제, 통합된 무전해 성막 (ELD) 프로세스를 포함하는 프로세스들을 통해 효율적으로 기판을 핸들링하기 위한 몇몇 실시형태들이 설명된다.     다양한 실시형태들은 ELD 프로세스를 설명하는데, 기판은 기판의 표면 상에 형성된 도전성 피쳐들을 캡핑하기 위해 무전해 성막 모듈 내에서 성막을 겪게 되고, 그 후 기판의 표면의 웨트를 위해 트랜스퍼 필름이 제공된다.     이 출원에서 사용되는 바와 같은 트랜스퍼 필름은, 하부의 피쳐들/컴포넌트들이 대기에 노출되는 것을 방지하는 배리어를 제공하기 위해 작용하는 계면 활성제를 갖거나 갖지 않는 화학 물질이다.     기판을 웨팅하는 트랜스퍼 필름을 갖는 기판은, 추가 프로세싱을 위해 ELD 모듈 또는 포스트 성막 모듈로부터 시스템 내의 후속 포스트 성막 모듈로 전달된다.예시적인 실시형태들은 본 발명의 이해를 제공하기 위해 설명된다는 것을 유념해야 한다.     그러나, 이러한 특정 상세들의 일부 또는 전부 없이도 본 발명이 실시될 수 있음은 당업자에게 자명하다.     다른 예시들에 있어서, 본 발명을 불필요하게 모호하게 하지 않도록 주지된 프로세스 동작들은 상세하게 설명되지 않는다.기판의 표면 상의 트랜스퍼 필름은 기판의 표면 상에서 재료들의 산화, 다른 화학적 반응들 및/또는 변형을 감소시키기 위한 배리어로서 작용한다.     이 출원에서 사용되는 바와 같은 변형은, 화학적 반응들로 인한 재료의 화학적 특성들에서의 변화를 정의하여, 결과의 재료들은 그 재료와 실질적으로 상이한 화학적 특성들을 포함한다.     재료의 화학적 변형은 변형된 재료의 특성들에서의 차이로 인해 디바이스 고장을 유발할 수도 있다.     또한, 트랜스퍼 필름은 오염물들 및 다른 잔류물들이 기판의 표면 상에 침전하고 도전성 재료 뿐만 아니라 유전체의 특성들을 손상시키는 것을 방지한다.     게다가, 기판 표면 상의 트랜스퍼 필름은 공정 프로세스 동안 그리고 모듈들 사이에서의 전달 동안 모두 기판의 표면의 너무 이른 건조로 인해 결함들이 형성되는 것을 방지한다.종래의 ELD 시스템은 ELD 모듈 내에서 기판의 표면 상에 선택적 성막이 수행되게 하였다.     성공적으로 성막되면, ELD 모듈로부터 부가적인 프로세싱이 수행된 포스트 성막 모듈로 기판을 이송하기 전에, 성막 프로세스로부터 기판의 표면 상에 뒤에 남게 되는 임의의 화학 물질들 및 잔류물들을 제거하기 위해 기판의 표면이 린싱되고 건조되었다.      종래의 ELD 시스템의 습식-건식 사이클은 기판 표면의 너무 이른 건조를 야기하였고 결국 수분 파괴, 산화물 제거 및 재산화들을 유발하였다.     재산화는 원치 않는 금속 라인 부식을 야기함으로써 디바이스의 금속 라인들의 상호접속을 약화시킨다.     너무 이른 건조는 실질적인 수율 손실을 유도하는 디바이스 고장들을 유발하는 결함들 및 오염물들을 기판 상에 남긴다.     또한, 자주 일어나는 수분 파괴들은 기판의 표면으로부터 대기로 방출되는 오염물들이 기판의 표면 상에 침전하게 하여 디바이스의 추가 손상을 야기한다.     이로써, 종래 ELD 성막 프로세스를 사용하면, 구리 표면 상에 원하는 캡핑 특성이 전달될 수 없게 되어, 시간 의존형 유전체 브레이크다운 (TDDB) 및 전자 이동에 기인하는 진보된 나노 디바이스들의 주요 전기적 특성들을 현저하게 손상시킨다.     이것은 전기적 수율 손실 및 디바이스 신뢰성 저하를 유발한다.ELD 캡핑을 최상으로 이용하기 위해 그리고 강화된 전기 수율 및 최소화된 디바이스 고장들을 갖는 진보된 나노 디바이스들 신뢰성을 개선하기 위해, 화학기계연마 (CMP) 와 같은 제조 동작 이후 도전성 피쳐들 (예를 들어 구리) 을 (예를 들어, 코발트, CoWP에 의해) 캡핑하는 성막 프로세스들을 수행하기 위해, 그리고 기판의 표면을 코팅하는 성막 프로세스 이후 디웨팅을 방지하도록 포스트 성막 유체의 필름을 공급하기 위해, 통합된 무전해 성막 모듈을 사용하는 신규한 시스템들, 장치들 및 방법들이 개시된다.     포스트 성막 유체는 기판의 표면 상에 트랜스퍼 필름을 정의한다.     기판은 기판의 표면을 커버하는 트랜스퍼 필름을 가지고 추가 프로세싱을 위해 ELD 모듈로부터 포스트 성막 모듈로 습식 이송된다.     습식 로봇은 기판의 추가 프로세싱을 위해 일 모듈에서 다른 모듈로의 기판의 습식 이동을 돕기 위해 사용된다.     상당한 프로세싱 이후, 기판은, 기판의 표면을 덮는 이러한 트랜스퍼 필름을 가지고 린싱 및 건조되는 세정 모듈로 습식 이송된다.     린싱 및 건조된 기판은 건식 로봇을 사용하여 ELD 시스템으로부터 이송된다.     오염물들을 제거함으로써 그리고 다른 오염물들이 기판의 처리된 표면 상에 응집하는 것을 허용하지 않음으로써, 금속층들 사이의 ILD의 절연 특성들이 유지되고, CoWP 캡핑층과 같은 캡핑층에 의해 제공된 전기적 강화들이 실현됨으로써, 시간 의존형 유전체 브레이크다운 (TDDB) 의 최적화를 초래한다.     얻어진 기판은 재료들의 산화, 다른 화학적 반응 또는 변형으로 인해 야기되는 결함들 없이 실질적으로 청결하며 최소 습식 건식 사이클들로 인해 상당한 전기적 수율을 갖는다.이제, ELD 시스템의 여러 이점들을 보다 잘 이해하기 위하여, 다양한 실시형태들이 첨부된 도면들을 참조하여 설명된다.     도 1은 종래 프로세스와 연관된 문제점들을 이해하기 위해 종래 제조 프로세스에 사용된 샘플의 무전해 성막 (ELD) 캡핑 프로세스를 도시한다.     ELD 캡핑 프로세스는 통상적으로 기판의 표면 상에 상호접속들의 층을 형성하기 위해 기판에 구리 성막이 수행된 이후에 수행된다.     구리 성막은 산업계에 주지되어 있으며 일반적으로 전기도금 장치에 의해 달성된다.     이에 따라, 이 출원에 있어서 깊게 논의되지 않는다.     구리의 성막 이후, 화학기계연마 (CMP) 와 같은 제조 동작이 수행되어 성막된 구리를 평탄화하고 유전체 표면 상을 포함하는 기판의 표면 상의 성막된 초과 구리 및 배리어 재료들을 제거한다.     구리의 평탄화는 산업계에서 현재 이용가능한 임의의 종래 CMP 방법들을 사용하여 수행될 수 있으므로 여기에서 깊게 논의되지 않았다.성공적인 평탄화 후에, 기판의 표면이 세정되어 평탄화 동작에 의해 뒤에 남게 되는 잔류물들 및 오염물들 (예를 들어, 유전체 상의 Cu 기재 파티클들) 을 제거한다.     평탄화 공정 다음에, 기판은 무전해 성막 (ELO) 처리되며, 여기서 구리 상호접속들과 같은 노출된 도전성 피쳐들이 캡핑된다.     일반적인 캡핑 프로세스는 코발트 기재 합금을 갖는 화학 물질을 사용한다.     코발트 캡핑은 디바이스의 수명 동안 구리의 전자 이동을 감소시키는데, 그렇지 않으면 구리는 특정 영역들 내에서 응축되고 다른 영역들 내에서 보이드 및 개구를 생성하게 된다 (결국, 디바이스 패일을 초래함).     게다가, 코발트 캡핑은 기판의 표면 상에 구리가 성막되는 영역을 둘러싸는 유전체 재료로 구리가 확산하는 것을 방지하는 것을 보조할 수도 있다.     유전체 재료의 다공성으로 인해, 유전체 재료의 표면 상에 또는 포어 내에 남아있는 구리 및 코발트 유도체들의 침전물이 저유전율 (low-k) 유전체 재료의 특성들을 약화시킬 수 있어서 결국 디바이스 고장을 유발한다.     기존의 ILD 의 전기적 무결성이 보존될 수 있는 한 CoWP 캡핑의 이익은 실현된다.도 1을 다시 참조하면, 도면은 CMP 프로세스 다음의 예시적인 ELD 캡핑 프로세스를 도시한다.     하부의 디바이스들에 상호접속들을 형성하기 위해 표면 상에 성막된 구리는, 종래의 화학기계연마 (CMP) 방법을 사용하여 평탄화되고, 기판 표면은 린싱되어, 단계 (A) 에 나타낸 바와 같이 평탄화 동작으로부터 임의의 잔류물들을 제거한다.     평탄화 및 린싱 동작들에 이어, 무전해 성막을 사용하는 캡핑 프로세스가 캡핑 화학 물질을 사용하여 수행되어, 단계 (B) 에 나타낸 바와 같이, 기판의 표면 상의 도전성 피쳐들을 캡핑한다.     일 실시형태에 있어서, 캡핑 화학 물질은, 코발트 합금 캡 (CoWP) 이 도전성 피쳐들 상에 제공될 수 있도록 코발트 리치 화학 물질 합금이다.     캡핑 동작 다음에는 기판 표면으로부터 잔류물들을 제거하기 위해 포스트 성막 린스가 수행되며, 캡핑 동작은 단계 (D1) 에 도시된 바와 같이, ILD에 오염물들이 부착되지 않도록 하는 패시배이팅 (처리 화학 또는 린싱) 유체의 층의 공급을 포함한다.     또한, 처리 화학 유체는 기판의 원치않는 영역 상에 코발트의 추가 성막을 방지한다.일반적으로, 서브 마이크론 레벨에 도달하는 디바이스 치수들에 의하면, 하부의 디바이스들에 상호접속들을 제공하는 구리 금속 라인들과 같은 도전성 피쳐들의 폭은 서브-100 나노미터 범위이고, 일부는 50 나노미터 이하의 폭을 갖는다.     이러한 경우들에 있어서, 통상적으로 캡핑은 약 10 나노미터 미만이다.     그러나, 도 1의 단계 (B) 에 나타낸 바와 같은 코발트 리치 화학 물질을 공급하는 전형적인 캡핑 프로세스는, 층간 유전체 재료 (ILD) 의 오염을 유발한다.     캡핑 동작 다음의 효과적인 포스트 성막 린스가 없으면, 도 1의 단계 (C) 에 도시된 바와 같이,  확산을 통해 다공성 유전체 표면 내측 및 상에서, 금속 원자들, 유기 및 무기 재료들과 같은 코발트 부식물의 이동이 발생할 수도 있다.     이전에 알려진 건식-습식 사이클들은 단지 이러한 확산을 강화시켰고 표면 오염물들을 남겨서 표면 상에 고정시키고 유전체 재료로 이동시켰다.     ILD 상의 오염물들의 침전은 도전성 피쳐들 사이에서 누설 또는 단락을 유발하여 상당한 수율 감소를 유도한다.그 결과로서, ELD 프로세스 이후 오염물이 없고 잔류물이 없는 유전체 표면을 제공하는 강화된 ELD 프로세스가 개시된다.     이하에서 설명되는 다양한 실시형태들은 통합된 습식 프로세스를 사용하여 유전체 재료의 특성을 보전하는 효과적인 방식을 제공한다.     본 명세서에서 설명되는 통합된 습식 프로세스는, ELD 캡핑 프로세스 이후 기판의 표면의 웨트를 유지하고 코발트 성막을 패시배이팅함으로써 침전 및 이동에 기인하는 이러한 오염을 방지하고 감소시킨다.     표면은 기판의 다공성 유전체 표면 상에 트랜스퍼 필름의 박층을 유지함으로써 웨트 유지된다.     트랜스퍼 필름은 ELD 모듈에서의 성막 프로세스 동안 사용된 성막 유체에 의해 부분적으로 정의된다.     가령, 성막 유체의 조성에 기초하여, 트랜스퍼 필름을 정의하는 포스트 성막 유체의 농도, 유량과 같은 조성 및 공급 파라미터들이 결정되어 코발트 성막의 패시배이션을 실시할 수 있다.     도전성 피쳐들을 둘러싸는 유전체 재료 상의 트랜스퍼 필름의 박층은, 기판의 표면 상에 금속 함유종들의 고정을 방지하도록 효과적인 배리어를 제공함으로써, 금속 함유종들, 유기 및 무기 재료와 같은 캡핑 프로세스로부터의 오염물들이 유전체 재료의 포어들에서 포획되는 것을 방지한다.     이와 같이, ELD 캡핑 프로세스 이후, 도 1의 단계 (D1) 에 도시된 바와 같이 트랜스퍼 필름을 정의하는 반응 억제제 화학 물질 또는 도 1의 단계 (D2) 에 도시된 바와 같이 트랜스퍼 필름의 상이한 유형을 정의하는 산성의 반응 억제제 화학 물질 중 어느 하나를 사용하여 기판에 대해 린스 사이클을 수행한다.     기판의 표면을 처리하기 위해 산을 사용하는 실시형태는 예시적인 것이고 한정적인 것으로 고려되지 않아야 한다.     또한, 강염기성 또는 중성들을 갖는 화학 물질들은 반응 억제제와 함께 사용되어 공급의 기능성이 유지되는 한 기판의 표면을 처리한다.     단계 D1 또는 단계 D2에서 설명된 통합된 습식 프로세스는, 향상된 쓰루풋을 얻는 감소된 프로세스 시간, 감소된 제조 비용을 얻는 간략화된 화학 물질 도입; 기판의 표면 상의 오염물들의 응집으로 이전에 야기되었던 건식-습식 사이클들의 방지로 인한 개선된 수율; 부식을 감소시킴으로써 강화된 ELD 프로세스; 및 대기 및 산소로의 도전성 피쳐들의 노출로 인해 통상적으로 야기되었던 재료들의 다른 화학적 반응들 및/또는 변형의 억제를 포함하는 다양한 이점들을 제공하지만 이에 한정되지 않는다.도 2a, 도 2b 및 도 2c는 본 발명의 일 실시형태에 있어서 통합된 무전해 성막 프로세스를 통해 기판을 핸들링하는데 사용되는 예시적인 무전해 성막 (ELD) 모듈을 도시한다.     도 2a, 도 2b 및 도 2에 도시된 ELD 모듈은, 명칭이 "APPARATUS AND METHOD FOR ELECTROLESS DEPOSITION OF MATERIALS ON SEMICONDUCTOR SUBSTRATES" 이고 2005년 7월 5일자로 발행되며 본 명세서에서 참조로서 통합되는, 미국특허 제 6,913,651 호에 설명되어 있는 바와 같은, 종래의 무전해 성막 프로세스에 사용되는 ELD 모듈과 유사하다.     예를 들어, 도 2a는 본 발명의 일 실시형태에 있어서 예시적인 ELD 모듈의 개략적인 블록도를 도시하고; 도 2b는 부분적으로 개방된 리드를 갖는 개략적인 상면도를 도시하며, 도 2c는 ELD 모듈의 다양한 컴포넌트들을 식별하는 도시를 위해 리드가 제거된 개략적인 상면도를 도시한다.ELD 모듈 (200) 은 성막을 위한 기판의 상단 표면을 준비하기 위해 사용되고, 프리 세정하고, 기판의 표면 상에 형성된 도전성 피쳐들을 캡핑하도록 ELD 프로세스를 수행하고, 기판의 표면을 린싱하며, 기판의 표면의 디웨팅을 방지하도록 포스트 성막 유체 필름을 코팅하도록 구성된다.     이러한 목적을 위해, ELD 모듈 (200) 은 기판을 수용하고 유지하며 회전축을 따라 기판을 스핀하기 위한 메커니즘을 포함한다.     무전해 성막 모듈은 대기로부터 기판을 격리시키고 원하는 농도 내에서 산소 농도를 조절하도록 구성된다.     일 실시형태에 있어서, 기판을 수용하는 메커니즘은, 기판을 수용하고 유지하며 회전축을 따라 스핀하기 위해 ELD 모듈 내에서 사용되는 척 (130) 이다.     척 메커니즘은, 명칭이 "UNIVERSAL SUBSTARTE HOLDER FOR TREATING OBJECTS IN FLUIDS" 이고 2005년 8월 30일자로 발행되며 본 명세서에서 참조로서 통합되는 미국특허 제 6,935,638 호에 설명되어 있다.     실시형태들은 기판을 수용하고, 유지하고 스핀하기 위한 척 메커니즘에 한정되는 것이 아니라 메커니즘이 ELD 모듈 내에서 기판을 수용하고 유지하고 회전축을 따라 스핀할 수 있는 한 다른 형태의 기판 수용 메커니즘을 포함할 수 있다.     척 (130) 은 기판을 각각 수용하고 방출하기 위해 연장하고 수축하는 복수의 척 핀들 (132) 을 포함한다.     척 핀들 (132) 은 기판을 수용하고 유지하고 방출하는 예시적인 형태이다.     실시형태들은 척 핀들 (132) 에 한정되는 것이 아니라 기판을 수용하고, 유지하고 방출하는 다른 유형의 메커니즘을 채용할 수 있다.     도 2a에 도시된 바와 같이, 척 (130) 은 모터 메커니즘 (140) 에 의해 전력을 공급받아서 척 (130) 이 회전축을 따라 스핀을 가능하게 하여 무전해 성막 프로세스 동안 기판에 공급되는 성막 유체에 대해 기판의 표면을 균일하게 노출시킨다.ELD 모듈은, 제 1 암 (110) 과 같은 암을 포함하여 성막 프로세스 전에 기판을 프리 세정하기 위해 린싱 화학 물질을 공급한다.     일 실시형태에 있어서, 제 1 암 (110) 은 도 2a 및 도 2c에서 화살표 (112) 로 나타낸 바와 같이, ELD 모듈의 주변으로부터 중앙까지 방사형 경로를 따라 이동하는 가동성 암으로서 구성되어, 맞물릴 때 기판의 표면에 린싱 화학 물질을 공급한다.     기판은 도 2c에서 화살표 (114) 로 나타낸 바와 같이, 회전축을 따라 회전되어, 제 1 암 (11) 을 통해 공급되는 린싱 및 다른 화학 물질들에 대해 기판의 표면의 여러 영역들을 실질적으로 노출시킨다.도 2a 및 도 2b에 도시된 바와 같이, ELD 모듈은 성막 프로세스 동안 ELD 모듈을 단단히 실링하는 리드 (120) 를 포함한다.     리드 (120) 는, 도 2a에서 화살표 (116) 으로 나타낸 바와 같이, ELD 모듈에 제공된 힌지를 따라 방사형으로 스윙하도록 구성되어, 리드가 맞물릴 때 ELD 모듈을 단단히 실링한다.     대안으로, 리드는, 방사형으로 대신, 도 2a에서 화살표 (118) 로 도시된 바와 같이, 축을 따라 수직으로 이동하도록 구성되어, 리드가 하향 이동될 때 ELD 모듈이 단단히 실링될 수 있다.     다른 대안의 배열에 있어서, 리드 (120) 는 축을 따라 수직으로 그리고 힌지 주위의 아크 스윙형 모션으로 이동하도록 구성되어, 리드 (120) 가 맞물릴 때 ELD 모듈을 실링하고 리드가 맞물리지 않을 때 ELD 모듈을 노출시킨다.     이로써, 리드 (120) 는 맞물릴 때 ELD 모듈을 실링하는 상이한 방식들로 구성될 수 있다.ELD 모듈 내에 배치된 제 2 암 (미도시) 은 기판의 표면에 성막 유체를 공급하기 위해 사용된다.     일 실시형태에 있어서, 제 2 암은 ELD 모듈의 리드의 하부측 상에 배치되어, 제 2 암이, 리드 (120) 가 맞물릴 때 ELD 모듈 내의 기판의 표면에 성막 유체를 공급하고, 리드가 맞물리지 않을 때 성막 유체의 공급을 중단하도록 구성된다.     일 실시형태에 있어서, 제 2 암은 비가동성이다.일 실시형태에 있어서, 성막 유체는 별도의 마이크로파/RF 유닛에서 ELD 모듈의 외측에서 가열되고 규정된 온도에서 ELD 모듈 내부로 방출된다.     다른 실시형태에 있어서, ELD 모듈은 ELD 모듈로 전달되는 하나 이상의 화학 물질들을 가열하는 가열 엘리먼트를 구비한다.     본 실시형태에 있어서, ELD 모듈 내의 척과 같은 기판 지지 메커니즘은 성막 유체 및 또는 기판을 성막 온도까지 가열하기 위해 가열 엘리먼트들 및 열전쌍 또는 그밖의 가열 수단을 구비할 수 있다.     가열 엘리먼트들을 갖는 본 실시형태에 있어서, 가열 엘리먼트들은 척을 가열하게 되어, 상부에 수용된 기판 및 성막 유체를 가열한다.     가열된 성막 유체가 성막 온도에 있거나 성막 온도에 도달할 때, 성막 반응이 트리거되어 기판 상의 도전성 피쳐들 상부에 성막 유체의 층의 성막을 야기한다.성막 프로세스가 완료되면, ELD 모듈 내에 린싱 유체를 공급함으로써 기판이 린싱된다.     린싱 유체의 공급은 성막 유체를 수용하지 않고자 했던 기판의 표면의 영역들로부터 남아있는 초과 성막 유체를 제거하기 위해 기판을 실질적으로 린싱하고, 적절한 패시배이션에 의해 금속 표면을 보호하며, 표면의 디웨팅을 방지하도록 제어된다.     린싱 유체는 기판의 표면을 웨트 유지하는 기판의 표면 상부의 트랜스퍼 필름으로서 작용한다.     무전해 성막으로부터 기판이 이동될 때 기판의 표면 상에 트랜스퍼 필름의 박층이 잔류한다는 것을 유념해야 한다.     성막 프로세스 이후, 포스트 성막 린싱 유체의 제어된 공급은 기판의 표면 상의 포스트 성막 린싱 유체의 박층으로 성막 유체의 층을 대체할 수 있게 한다.     일 실시형태에 있어서, 제 1 암이 맞물려서 기판의 표면 상부에 트랜스퍼 필름 코트를 정의하도록 포스트 성막 린싱 유체를 공급할 수도 있다.     트랜스퍼 필름의 박층은 기판의 표면이 대기에 노출되는 것을 방지한다.     앞서 언급한 바와 같이, 대기로의 노출은 기판 표면 상에 잔류물이 침전되게 한다.     트랜스퍼 필름은 다공성 ILD 상부 및 내측에서 금속 합금들의 응집 및 침전을 방지함으로써, 금속 라인들 사이에서 그리고 층들 내에서의 ILD의 절연 특성을 보전하여, TDDB의 최적화를 초래한다.     다시 도 2a를 참조하면, 암들 및 기판 수용 메커니즘에 부가하여, ELD 모듈은 하나 이상의 방출 밸브들 (150) 을 포함하여 ELD 모듈로부터 임의의 초과 린싱 및 성막 유체들을 제거한다.기판은 기판의 표면 상에 유지되는 트랜스퍼 필름의 층을 가지고 ELD 모듈로부터 제거된다.     트랜스퍼 필름은 추가 프로세싱을 위해 기판이 포스트 성막 모듈로 이동되는 동안 기판 표면의 웨트를 유지한다.     포스트 성막 모듈로의 웨트 기판의 이송은 ELD 시스템의 제어된 환경 내에서 수행된다.이제, 도 3a 및 도 3b를 참조하여 무전해 성막 모듈이 설명된다.     도 3a 및 도 3b는 컴포넌트들의 일부를 식별하는 ELD 시스템의 대안의 실시형태들의 간략화된 블록도를 도시한다.도 3a를 참조하면, ELD 시스템은 기판 수용 메커니즘, 기판 전달 메커니즘 및 ELD 프로세스 동안 기판의 표면을 프로세스하기 위한 하나 이상의 모듈들을 포함한다.     기판은 로딩 포트를 통해 건식으로 ELD 시스템에 수용된다.     로딩 포트는 복수의 기판 수용 유닛들을 포함한다.     기판 수용 유닛들은 FOUP (310, front-opening unified pod) 와 같은 종래의 기판 수용 메커니즘이다.     ELD 시스템 내의 환경은 기판 상에 형성된 피쳐들을 파괴하거나 손상시킬 수 있는 오염물들/잔류물들을 회피하도록 성막 프로세스 동안 제어된다.     FOUP (310) 는 ELD 시스템 내에서 기판을 수용하고 이송 선반 (330) 으로 전달하며, 기판은 이송 선반으로부터 ELD 시스템 내의 ELD 모듈로 이동된다.     FOUP (310) 는 제어된 환경으로 기판을 전달하기 위해 종래에 주지되어 있고 여기에서 폭넓게 논의되지 않는다.     부가적으로, FOUP (310) 는 ELD 시스템 내부로 기판을 수용하는 일 형태이며 다른 형태들 또는 메커니즘들이 ELD 모듈 내부로 기판을 전달하는데 사용될 수 있다.     ATM (Atmospheric Transfer Machine) 모듈 (320) 과 같은 ELD 시스템 내의 수용 모듈은 ELD 시스템 내에서 제어된 환경으로 유지된다.     ELD 시스템 내의 건식 로봇 (315) 과 같은 기판 전달 메커니즘은 기판을 이송하기 위해 맞물린다.     건식 로봇은 ATM 모듈 (320) 에 제공되고, 일 실시형태에 있어서, FOUP (310) 으로부터 기판을 회수하기 위해 그리고 도 3a에서 경로 "A" 로 표시된 바와 같이 이송 선반 (330) 쪽으로 기판을 놓기 위해 사용된다.     이송 선반 (330) 은 ELD 시스템 내에서 ELD 모듈로 기판이 전달되기 전에 ATM 모듈 (320) 로부터 수용된 기판을 유지하기 위해 ELD 시스템 내에서 선택적인 컴포넌트이다.     대안으로, 기판은 ATM 모듈 (320) 로부터 회수되고 ELD 시스템 내의 ELD 모듈로 직접 전달될 수도 있다.ELD 모듈 (350) 은 성막 프로세스에서 사용된다.     ELD 모듈 (350) 과 별도로, ELD 시스템은 기판의 포스트 성막 프로세스를 수행하기 위해 복수의 모듈들을 포함한다.     건식 로봇 이외에, ELD 시스템은 ELD 시스템 내의 일 모듈에서 다른 모듈로 기판을 습식으로 이송하기 위해 습식 로봇 (340) 을 포함한다.    처음에는, 습식 로봇 (340) 이 이송 선반 (330) 으로부터 또는 ATM 모듈 (320) 로부터 직접 기판을 회수하고, 도 3a에서 경로 "B" 로 도시된 바와 같이, ELD 모듈 (350) 로 기판을 이송한다.     ELD 모듈 (350) 은, a) 평탄화 동작과 같은 제조 동작 이후에 기판의 표면을 프리 린스하여 제조 동작으로부터 뒤에 남게 되는 잔류물들을 제거하고; b) 기판의 표면 상의 도전성 피쳐들 상부에 캡핑 금속의 층을 성막하기 위해 기판 상에 성막 프로세스를 수행하고; c)  성막 프로세스에 의해 뒤에 남게 되는 잔류물들을 제거하고 린싱 유체의 조성에 기초하여 트랜스퍼 필름에 의해 기판의 표면을 코팅하도록 포스트 성막 린싱 유체의 제어된 공급에 의해 기판의 표면을 린스하여 디웨팅을 방지하며; d) ELD 모듈 (350) 으로부터 트랜스퍼 필름에 의해 기판의 습식 제거를 가능하게 하도록 구성된다.     습식 로봇 (340) 은 기판의 상단 표면의 웨트를 유지하면서 ELD 모듈 (350) 로부터 ELD 시스템 내의 후속 포스트 성막 모듈로 웨트 기판의 이동을 보조한다.화학기계연마 (CMP) 동작 후에, 기판은 일반적으로 ELD 모듈 (350) 에서 수용되기 때문에, 기판 표면이 세정되어 성막 시작 이전에 CMP 동작으로부터의 임의의 잔류물들을 제거한다.     그 결과, 프리 성막 린싱 유체가 ELD 모듈 (350) 에서 제공되어 기판을 세정한다.     성막 프로세스 이전의 세정 동작에 사용되는 일반적인 프리 성막 린싱 유체들은 공동 계류중인 다음의 미국 특허 출원들에 설명되어 있으며, 이 출원들은 본 명세서에서 참조로서 통합된다: 명칭이 "SEMICONDUCTOR SYSTEM WITH SURFACE MODIFICATION" 이고 2007년 6월 8일에 출원된 미국특허출원 제11/760,722호, 명칭이 "CLEANING SOLUTION FORMULATIONS FOR SUBSTRATES" 이고 2008년 9월 7일에 출원된 제12/205,894호, 명칭이 "POST-DEPOSITION CLEANING METHODS AND FORMULATIONS FOR SUBSTRATES WITH CAP LAYERS"이고 2008년 12월 13일에 출원된 제 12/334,462 호, 명칭이 "ACTIVATION SOLUTION FOR ELECTROLESS PLATING ON DIELECTRIC LAYERS"이고 2008년 12월 13일에 출원된 제 12/334,460호.     CMP 동작으로부터의 잔류물들을 제거하기 위해 기판의 표면을 세정한 후에, 도 2a에 도시된 바와 같이, 방출 밸브들 (150) 을 통해 ELD 모듈 (350) 로부터 프리 성막 린싱 유체가 제거된다.CMP 동작으로부터의 잔류물들을 제거하는 세정 동작 다음에, 기판의 표면은 ELD 모듈 (350) 내에서 성막 프로세스 처리된다.     성막 프로세스에 있어서, 성막 유체의 층은 기판의 표면 상에 형성된 도전성 피쳐들 상부에 성막된다.     성막 유체의 제제는, 선택적 성막 동안 도전성 피쳐들 상부에 캡층을 형성하고, 가능한 최대로 도전성 피쳐들을 형성하는데 사용되는 구리 및 다른 금속들이 주위의 유전체층으로 이동하는 것을 방지하는 배리어로서 작용하도록 하는 것이다.     일 실시형태에 있어서, 성막 유체는 기판의 표면 상의 도전성 피쳐들 상부에 코발트 캡을 형성하는 것을 가능하게 하는 코발트 리치이다.     성막 유체는 산화 반응들을 억제하도록 주의 깊게 선택된다.     이러한 목적을 위해, 성막 유체는 활성 제어 코발트 이온들의 리치 소스를 포함하는 반응 억제제 및 화학 물질을 포함한다.     사용된 성막 유체 및 공급 파라미터들의 예는, 발명의 명칭이 "Solution composition and method for electroless deposition of coatings free of alkali metals" 이고 2005년 6월 28일에 발행된 미국특허 제 6,911,067 호 및 발명의 명칭이 "Activation-free electroless solution for deposition of cobalt and method for deposition of cobalt capping/passivation layer on copper" 이고 2005년 6월 7일에 발행된 미국특허 제 6,902,605 호에 설명되어 있으며, 그 사용 방법들은 발명의 명칭이 "Method for electroless deposition of phosphorus-containing metal films onto copper with palladium-free activation" 이고 2004년 9월 21일에 발행된 미국특허 제 6,794,288 호와, 공동 계류중인, 발명의 명칭이 "Methods for forming a barrier layer with periodic concentrations of elements and structures resulting therefrom" 이고 2005년 8월 9일에 출원된 미국특허출원 제 11/199,620 호, 및 발명의 명칭이 "Semiconductor System with Surface Modification" 이고 2007년 6월 8일에 출원된 제 11/760,722호에 설명되어 있으며, 이들 모두는 그 전부가 본 명세서에서 참조로서 통합된다.     먼저 언급된 바와 같이, 본 발명의 일 실시형태에 있어서, 성막 유체는 분배 디바이스로서 작용하는 제 2 암을 통해 기판의 표면으로 공급된다.     앞서 언급된 바와 같이, 제 2 암은 기판의 표면 상에 형성된 도전성 피쳐들 상부에 제어된 방식으로 성막 유체를 공급할 수 있는 한, 스프레이, 노즐 또는 임의의 적당한 메커니즘일 수 있다.     대안의 실시형태에 있어서, 기판의 표면 상부에서 유체가 제어된 방식으로 분배되는 한, 모든 유체들은 단일 암 또는 분배 디바이스로부터 기판으로 분배될 수 있다.일 실시형태에 있어서, 성막 유체는 ELD 모듈 (350) 로 도입되기 전에 반응 온도까지 가열되며, 여기서 기판 상에서 성막 반응이 일어난다.     성막 유체의 반응 온도는 사용된 성막 유체의 유형 및 공급 조건들에 기초하여 변화한다.     일 실시형태에 있어서, 성막 온도는 약 70℃ 내지 90℃ 이거나 또는 미국특허 제 6,913,651 호에 설명된 바와 같이, 일반적으로 성막 유체 용액의 끓는점 아래 약 0% 내지 약 25%의 범위이다.일 실시형태에 있어서, 성막 유체는 대부분 비반응 온도로 ELD 모듈에 공급된다.     그 후, ELD 모듈에서, 성막 유체는 반응 온도까지 가열 엘리먼트를 사용하여 가열된다.     성막 유체가 가열되어 반응 온도에 도달함에 따라, ELD 모듈 내의 습도는 증가한다.     일 실시형태에 있어서, ELD 모듈 내의 습도는 약 80% 에 도달한다.     다른 실시형태에 있어서, ELD 모듈 내의 습도는 약 95%이다.ELD 모듈 내의 온도가 반응 온도에 도달할 때 또는 반응 온도까지 예열된 ELD 모듈 내부로 성막 유체가 도입될 때, 성막 반응이 트리거된다.     성막 반응은 기판의 표면 상의 도전성 피쳐들 상에 성막 유체의 층을 성막한다.     성막 프로세스 후에, 기판의 표면은 포스트 성막 린싱 유체와 같은 린싱 유체를 사용하여 린싱된다.    포스트 성막 린싱 유체는 성막 유체로부터 정의되고 기판의 표면 상으로 제어된 방식으로 공급된다.     포스트 성막 린싱 유체는 기판을 린싱하고 기판의 표면 상에 트랜스퍼 필름을 정의하고 유지하는 것에 의해 기판의 표면의 디웨팅을 방지한다.     포스트 성막 린싱 유체의 제어된 공급은 기판의 표면으로부터의 성막 유체층을 트랜스퍼 필름으로 대체할 수 있게 한다.     포스트 성막 린싱 유체의 공급 후에, 기판은 기판의 표면 상에 트랜스퍼 필름을 유지하면서 습식 로봇 (340) 에 의해 ELD 모듈로부터 제거된다.     습식 로봇 (340) 은 트랜스퍼 필름에 의해 습식으로 기판을 ELD 시스템 내의 포스트 성막 모듈로 이동한다.     이로써, 기판이 통합된 ELD 프로세스 동안 한결같이 웨트를 유지하기 때문에, 기판 상에 침전하는 성막 유체의 방울 또는 임의의 다른 화학 물질/잔류물을 포함하는, ELD 모듈 내에 존재하는 임의의 잔류물들은 통합된 성막 프로세스 동안 기판 또는 기판 상부의 재료들을 손상시키지 않게 된다.기판의 표면을 효과적으로 웨팅하고 기판의 표면의 디웨팅을 방지하기 위해, 하나 이상의 계면 활성제들이 포스트 성막 린싱 유체에 부가될 수도 있다.     계면 활성제는 린싱 유체의 표면 장력을 감소시킴으로서 기판의 표면의 균일한 웨팅을 돕는다.     효과적인 결과를 나타낸 하나 이상의 계면 활성제의 농도는 약 50 parts/million (ppm) 내지 약 2000 ppm 사이의 범위이다.     본 명세서에서 사용되는 계면 활성제들의 일부는 그 전부가 본 명세서에 참조로서 통합된 미국특허출원 제 12/334,462 호 및 제 12/334,460 호에 설명되어 있다.     일부 샘플 계면 활성제들은 Mason에 의한 DuPont 및 MasurfTM 로부터의 ZonylTM과 같은 선형 알킬벤젠 술포네이트 (Linear AlkylBenzene Sulphonate), TRITONTMQS-44, 퍼플루오 음이온 및 비이온 (Perfluoro Anionic and nonionic) 계면 활성제들을 포함할 수도 있다.     하나 이상의 계면 활성제들에 부가하여, 하나 이상의 킬레이트제들이 포스트 성막 린싱 유체에 부가되어, 금속 함유 잔류물들과 결합하여 복합체를 형성할 수도 있다.     킬레이트제들은, 금속 함유 잔류물들에 의해 형성된 복합체가 포스트 성막 린싱 유체의 수용성 부분/컴포넌트 내에서 용해될 수 있도록 선택된다.     킬레이트제들의 일부는 히드록시에틸 에틸렌디아민 트리아세트산 (HEDTA) 및/또는 젖산과 같은 금속 킬레이트제들을 함유하는 테트라 메틸 암모늄 히드록시드 (TMAH)  또는 메틸아민 (MA) 을 포함한다.     일 실시형태에 있어서, 포스트 성막 유체 내의 킬레이트제(들) 의 농도는 약 100ppm 내지 약 5000ppm 사이의 범위일 수 있다.킬레이트제(들) 및 계면 활성제(들) 의 기능을 최대화하기 위해, 포스트 성막 유체의 pH 값이 조정될 수도 있다.     기대의 결과들을 나타낸 pH 값의 범위는 약 2.0 pH (산성) 내지 약 12 pH (염기성) 사이이다.     일 실시형태에 있어서, 포스트 성막 린싱 유체의 pH 값은 pH 조절제를 사용하여 조절될 수 있다.     pH 조절제는 포스트 성막 린싱 유체에 부가되는 킬레이트제들 또는 계면 활성제들 중 어느 하나 일 수 있고 또는 포스트 성막 린싱 유체에 부가되는 별개의 pH 조절제일 수 있다.계면 활성제들, 킬레이트제들 및 pH 조절제들 이외에, 하나 이상의 산소 소비제/환원제들이 기판의 포스트 성막 세정을 실시하기 위해 포스트 성막 린싱 유체에 또한 부가될 수 있다.     산소 환원제들은 내부에 함유된 산소 농도를 감소시키기 위하여 트랜스퍼 필름 내의 용존 산소 분자와 직접 반응한다.     기판 상의 트랜스퍼 필름 내의 산소 농도를 감소시키는데 있어서 기대의 결과를 나타낸 예시의 산소 환원제는 디메틸아미노벤즈알데히드 (DMAB) 이다.     일 실시형태에 있어서, DMAB 이외에, 제 2 또는 부가 산소 환원제들이 산소 농도 감소를 돕고 제 1 산소 환원제를 회복하기 위해 포스트 성막 린싱 유체 내에 포함될 수 있다.    제 1 산소 환원제의 회복을 도우면서 산소 농도 감소에 있어서 기대의 결과들을 나타낸 예시의 제 2 환원제는 L-아스코르브산이다.     기대의 결과를 나타낸 산소 환원제들의 농도는 약 100ppm 내지 약 5000ppm 의 범위이다.계면 활성제들, 킬레이트제들, 산소 환원제들 및 pH 조절제들 이외에, 하나 이상의 식각 반응 억제제들이 포스트 성막 린싱 유체에 부가되어 기판의 표면 상의 도전성 피쳐들 상부에 성막된 층을 보전한다.     일 실시형태에 있어서, CoWP 캡핑을 위한 예시의 식각 반응 억제제는 벤조트리아졸이다.     기대의 결과를 나타낸 이러한 식각 반응 억제제의 농도는 약 20ppm 내지 약 2000ppm 이다.     또한, 농조화제 (thickening agent) 가 포스트 성막 린싱 유체에 부가되어 포스트 성막 린싱 유체에 두께를 부가하여 기판의 표면에 공급된 포스트 성막 린싱 유체의 필름이 연장된 시간 주기에 걸쳐 유지될 수 있다.     농조화제는 연장된 시간 주기 동안 공급되고 유지될 때, 기판의 표면에 불리하게 작용하거나 그렇지 않으면 악영향을 미치지 않도록 선택된다.     또한, 농조화제는 포스트 성막 린싱 유체 내에서 용매의 증발 속도를 감소시킨다.     기대의 결과들을 나타낸 예시의 농조화제는 폴리 에탄올이다.     기대의 결과들을 나타낸 농조화제의 농도는 약 50ppm 내지 약 5000ppm 의 범위이다.ELD 모듈 (350) 에 부가하여, 도 3a에 나타낸 ELD 시스템은, 화학적 모듈 (370), 브러시 스크럽 모듈 (360) 및 세정 모듈 (380) 과 같은 복수의 포스트 성막 모듈들을 포함한다.     기판은 기판의 표면을 웨팅하는 트랜스퍼 필름의 층을 가지고 ELD 모듈 (350) 로부터 제거되고, 도 3a에서 경로 "C" 로 도시된 바와 같이, 화학적 모듈 (370) 내부로 도입된다.     기판은 표면을 커버하는 트랜스퍼 필름을 가지고 습식으로 포스트 성막 모듈들의 화학적 모듈 (370) 내에 수용되고, 산 함유 유체가 기판의 표면 상부에 공급된다.     화학적 모듈 (370) 은 산 함유 유체를 공급하도록 구성되어, 성막 유체 및 포스트 성막 유체를 수용하고자 하지 않았던 기판 표면의 영역들로부터의 포스트 성막 린싱 유체 및 성막 유체의 흔적들을 제거한다.     산 함유 유체를 공급하도록 구성된 것 이외에, 화학적 모듈 (370) 은 또한 염기성 유체 도는 중성 유체를 기판의 표면에 공급하도록 구성된다.     유체의 유형 (산, 염기 또는 중성) 은 기판의 표면에 공급되는 포스트 성막 린싱 유체 및 성막 유체의 유형에 의해 도출될 수도 있다.     산 함유 유체가 사용되는 실시형태에 있어서, 공급된 산 함유 유체는 산 함유 유체로부터 정의된 린싱 유체를 사용하여 린싱된다.     화학적 모듈 (370) 내에 공급된 린싱 유체는 트랜스퍼 필름을 정의하여 기판의 표면의 디웨팅을 방지한다.     일 실시형태에 있어서, 린싱 유체는 기판의 표면 상에 트랜스퍼 필름의 층을 유지하면서 기판의 표면을 화학적으로 처리한다.     화학적 모듈 (370) 은, 필요하다면, 처리들 사이에서 기판의 표면 상에 트랜스퍼 필름의 층을 유지하면서, 부가 처리를 수행할 수도 있다.     일 실시형태에 있어서, 산 함유 유체는 성막 및 무전해 성막 모듈에서 사용된 포스트 성막 유체로부터 정의된다.     일 실시형태에 있어서, 기판의 표면 상에 트랜스퍼 필름을 갖는 기판은, 도 3a에서 경로 "D" 로 나타낸 바와 같이, 화학적 모듈 (370) 로부터 추가 프로세싱을 위해 브러시 스크럽 모듈 (360) 과 같은 다른 포스트 성막 모듈로 이동된다.다른 실시형태에 있어서, 기판은 패시배이션 유체에 의해 기판의 표면을 처리하도록 린싱 유체에 의해 습식으로 화학적 모듈로부터 제 2 화학적 모듈 (화학적 린스 모듈) 로 이동될 수도 있다.     제 2 화학적 모듈이 동작은 기판의 표면에 산 함유 유체를 공급하는 화학적 모듈 (370) 의 동작과 유사하다.     패시배이션 유체는 기판의 표면 상에 형성된 금속 라인들 및 패드들을 패시배이트하기 위해 도입된다.     패시배이션 유체는 표면 상에 형성된 금속 패드들/라인들 및 기판 층에 기초하여 선택되고 금속 부식을 최소화하기 위해 사용된다.     본 실시형태에 있어서, 기판은 화학적 모듈로부터 트랜스퍼 필름에 습식으로 화학적 린스 모듈 (제 2 화학적 모듈) 로 수용되고 패시배이이션 유체가 기판의 표면에 공급된다.     패시배이션 유체는 트랜스퍼 필름을 대체하고 기판 층 및 금속 패드들을 패시배이트한다.    패시배이션 유체에 의해 기판을 처리한 후에, 패시배이션 유체에 의해 정의된 트랜스퍼 필름이 기판에 공급되어 패시배이션 유체를 린스하고 기판의 표면을 웨팅한다.     웨트 기판은 기판의 표면 상에 트랜스퍼 필름을 유지하면서 화학적 린스 모듈로부터 이동된다.습식 로봇 (340) 은 도 3a의 경로 (D) 로 도시된 바와 같이 브러시 스크럽 모듈 (360) 과 같은 ELD 시스템 내에서 후속 포스트 성막 모듈로 트랜스퍼 필름에 의해 습식으로 기판을 이동하는 것을 도우며, 여기서 기판은 브러시 스크럽 모듈 (360) 내에 배치된 하나 이상의 브러시 유닛들 및 스크러빙 화학 물질을 사용하여 기계적 세정을 겪는다.     일 실시형태에 있어서, 브러시 스크럽 모듈 (360) 은 기판을 기계적으로 세정하는 브러시 스크럽 모듈 (360) 내의 하나 이상의 브러시 유닛들의 존재를 제외하고 화학적 모듈 (370) 에 대한 구조와 유사하다.     브러시 스크럽 모듈 (360) 은 스크러빙 화학 물질을 공급하도록 그리고 하나 이상의 브러시 유닛들 및 공급된 스크러빙 화학 물질을 사용하여 기판의 표면을 스크럽하도록 구성된다.     브러시 스크럽 모듈 (360) 은 또한 기판의 표면에 스크러빙 화학 물질로부터 정의된 트랜스퍼 필름을 공급하도록 구성된다.     트랜스퍼 필름은, 도 3a 에서 경로 "E" 로 도시된 바와 같이, 습식 로봇 (340) 이 브러시 스크럽 모듈 (360) 로부터 기판을 제거하고, 세정 모듈 (380) 과  같은 다른 포스트 성막 모듈 내부로 기판을 삽입하는 동안 기판의 표면을 웨트 유지한다.     세정 모듈 (380) 은 기판을 린스 및 건조하도록 구성된다.     일 실시형태에 있어서, 세정 모듈 (380) 은 린싱 유체를 공급하고, 린싱 유체를 사용하여 기판 표면을 세정하고 기판을 건조하도록 구성된 하나 이상의 근접 헤드들을 포함한다.     일 실시형태에 있어서, 건식 기판이 세정 모듈 (380) 로부터 제거되고, 도 3a에서 경로 "F" 로 도시된 바와 같이, 습식 로봇 (340) 에 의해 옵션의 이송 선반 (330) 으로 이송된다.     건식 기판은 ATM 모듈 (320) 을 통해 건식 로봇 (315) 에 의해 ELD 시스템으로부터 제거되고 FOUP (310) 상에서 성막된다.     대안적으로, 건식 기판은 세정 모듈 (380) 로부터 제거되고 ATM 모듈 (320) 로 직접 이송되며, 건식 로봇 (315) 에 의해 ELD 시스템으로부터 FOUP (310) 상으로 이동된다.도 3b는 기판이 통합된 무전해 성막 프로세스를 겪는 ELD 시스템의 대안의 실시형태를 도시한다.     본 실시형태에 있어서, 기판은 FOUP (310) 으로부터 ELD 모듈 (350) 로 건식 로봇 (315) 을 사용하는 ATM 모듈 (320) 을 통해 그리고 습식 로봇 (340) 을 사용하는 옵션의 이송 선반 (330) 을 통해 이동된다.      ELD 모듈 (350) 은 CMP 프로세스와 같은 이전의 제조 동작에 의해 기판의 표면 상에 뒤에 남게 되는 잔류물들을 세정하기 위해 프리 성막 린싱 유체를 공급하고, 기판의 도전성 피쳐들 상부에 성막 유체의 층을 공급하고, 성막 유체에 의해 뒤에 남게 되는 잔류물들을 제거하기 위해 기판의 표면을 린스하는 포스트 성막 린싱 유체를 공급하도록 구성된다.     기판의 표면의 린싱 시, ELD 모듈은 제어된 방식으로 기판의 표면에 포스트 성막 처리 유체를 공급하도록 구성된다.     포스트 성막 처리 유체는 기판의 표면 상에 트랜스퍼 필름을 정의하여, 기판의 표면 상에 트랜스퍼 필름 코팅이 유지되면서 표면의 디웨팅을 방지하고 표면을 화학적으로 처리한다.     일 실시형태에 있어서, PICO 화학 물질이 사용되는데, 이것은 기판의 표면을 적절하게 린스하도록 계면 활성제, 반응 억제제 및 산 화합물을 포함한다.습식 로봇 (340) 은 ELD 모듈 (350) 로부터 트랜스퍼 필름에 의해 웨트인 기판을 제거하고, 기판의 표면 상에 트랜스퍼 필름을 지속적으로 유지하면서 브러시 스크럽 모듈 (360) 내부로 기판을 삽입한다.     도 3a 및 도 3b에 도시된 실시형태들 사이의 유일한 차이점은 별개의 화학적 모듈 (370) 의 부재이다.     대신, 도 3b에 도시된 실시형태에 있어서, ELD 모듈 (350) 그 자체가 기판의 표면을 화학적으로 처리하는 포스트 성막 유체 및 포스트 성막 린싱 유체에 의해 기판의 표면을 처리하도록 구성되고, 기판은 포스트 성막 처리 유체에 의해 ELD 모듈 (350) 로부터 브러시 스크럽 모듈 (360) 로 습식 이송된다.     나머지 모듈들, 컴포넌트들 및 연속 경로들은 도 3a에 도시된 실시형태와 여전히 동일하다.     일 실시형태에 있어서, 처리 유체는 도 3a에 도시된 화학적 모듈에서 사용된 산 함유 유체와 동일한 화학 물질이다.     다른 실시형태에 있어서, 처리 유체는 도 3a의 화학적 모듈에서 사용된 산 함유 유체와 상이하다.도 4a 및 도 4b는 도 3a 및 도 3b에 도시된 실시형태들에서 정의된 포스트 성막 모듈들 및 성막 모듈에서 수행된 프로세스 순서를 간단히 도시한다.     도 4a는 도 3a에 도시된 ELD 시스템의 각각의 모듈에서 수행되는 프로세스들의 순서를 간단히 열거한다.     따라서, 무전해 성막 모듈은 CMP 프로세스와 같은 이전의 제조 동작에 의해 뒤에 남게 되는 잔류물들을 제거하기 위해 프리 린스 프로세스들을 수행한 후 캡핑 프로세스를 수행하여 기판의 표면 상에 형성된 도전성 피쳐들을 캡핑한다.     캡핑 프로세스 후에, 무선해 성막 (ELD) 모듈은 포스트 성막 린싱 유체를 사용하여 기판을 린스하여 성막 유체에 의해 뒤에 남게 되는 잔류물들을 제거하고, 기판이 ELD 모듈로부터 습식 제거되고 하나 이상의 포스트 성막 모듈 내부로 삽입되기 전에 기판의 표면 상에 포스트 상막 유체로부터 정의된 트랜스퍼 필름을 코팅한다.     도 4a에 도시된 포스트 성막 모듈들은 산 함유 유체에 의해 기판을 처리하는 화학적 모듈, 스크러빙 화학 물질을 사용하여 기판의 표면을 물리적으로 스크럽하는 브러시 스크럽 모듈 및 기판을 린스 및 건조하는 세정 모듈을 포함한다.     포스트 성막 모듈들 내에서 수행되는 프로세스 동작들은 도 3a를 참조하여 설명된 것과 유사하다.도 4b는 도 3b에 도시된 ELD 시스템의 모듈들 각각에서 수행되는 프로세스들의 순서를 간단하게 열거한다.     따라서, 성막 모듈은 CMP 프로세스에 의해 뒤에 남게 되는 잔류물들을 제거하기 위해 프리 린스 프로세스를 수행한 다음, 기판의 표면 상에 형성된 도전성 피쳐들을 캡핑하기 위해 캡핑 프로세스를 수행한다.     캡핑 프로세스 후에, 성막 모듈은 포스트 성막 린싱 화학 물질을 사용하여 기판을 린스하여 성막 유체에 의해 뒤에 남게 되는 잔류물들을 제거하며, 처리 유체를 공급하여 기판의 표면 상에 트랜스퍼 필름 코팅을 정의한다.     처리 유체는 기판의 표면을 화학적으로 처리하면서 원치않는 금속 표면 산화 및 디웨팅을 방지한다.     처리 유체의 공급 후에, 기판은 트랜스퍼 필름에 의해 웨트를 유지하면서 ELD 모듈로부터 제거되고 포스트 성막 모듈로 삽입된다.     도 4b에 도시된 포스트 성막 모듈들은 기판의 표면을 물리적으로 스크럽하는 브러시 스크럽 모듈, 및 기판을 린스 및 건조하는 세정 모듈을 포함한다.상기 실시형태들은 ELD 시스템의 다양한 컴포넌트들 및 모듈들의 단지 2개의 상이한 구성들을 반영한다는 것을 유념해야 한다.     각각의 다양한 모듈들의 기능들이 유지되는 한, 하나 이상의 ELD 모듈, 화학 모듈, 브러시 스크럽 모듈 및/또는 세정 모듈을 사용하는 것을 포함하는 구성들의 변형물들이 있을 수 있음은 당업자에게 명백하다.     게다가, ELD 시스템 내의 기판의 표면을 프로세싱하기 위한 상이한 모듈들의 변형들이 있을 수 있다.     가령, 도 3a 및 도 3b에 도시된 도시된 ELD 시스템에 대한 대안의 실시형태에 있어서, ELD 시스템은 ELD 모듈, 화학적 모듈 및 세정 모듈을 포함할 수도 있다.     또 다른 실시형태에 있어서, ELD 시스템은 ELD 모듈, 화학 모듈, 브러시 스크럽 모듈, 제 2 화학적 모듈 및 마지막으로 세정 모듈을 포함할 수도 있다.     또 다른 실시형태에 있어서, ELD 시스템은 ELD 모듈, 브러시 스크럽 모듈, 화학적 모듈, 제 2 브러시 스크럽 모듈 및 세정 모듈을 포함할 수도 있다.     계획될 수 있는 바와 같이, ELD 시스템 내의 모듈들의 임의의 개수 및 변화는 통합된 무전해 성막 프로세스에 대해 제공될 수 있고 예시된 실시형태들은 예시적인 것이며 임의의 수단에 의한 한정되는 것이 아님이 고려되어야 한다.ELD 시스템에서의 쓰루풋을 증가시키기 위해, 모듈들의 하나 이상의 스택들이 채용될 수 있다.     도 5a 및 도 5b는, 도 3a 및 도 3b를 참조하여 각각 설명된 통합된 무전해 성막 프로세스를 실시하기 위한 성막 및 포스트 성막 모듈의 통합된 스택을 갖는 ELD 시스템의 개략적인 레이아웃들을 도시한다.이제, 도 5a 및 도 5b를 참조하면, ELD 모듈 (350) 은 수직으로 및/또는 수평으로 배열된 ELD 모듈 (350) 의 통합된 스택이다.     일 실시형태에 있어서, 통합된 ELD 모듈 스택은 하나가 다른 하나의 상단에 적층된 2개의 ELD 모듈들 (350) 을 포함하여, 각 모듈이 기판을 독립적으로 수용하고 프로세스한다.     다른 실시형태에 있어서, 하나가 다른 하나의 상단에 적층된 적어도 2개의 ELD 모듈들을 갖는 각각의 ELD 모듈 스택을 갖는 복수의 독립적인 ELD 모듈 스택들이 나란히 배치된다.     도 5a 및 도 5b에 도시된 실시형태에 있어서, 통합된 ELD 모듈 스택을 사용한 시스템 쓰루풋은 시간당 약 50 내지 60 개의 기판들 (웨이퍼들) (WPH) 이다.     각 모듈 (350) 의 컴포넌트들 및 기능들은 각각 도 2a 내지 도 2c 및 도 3a 및 도 3b를 참조하여 설명된 것과 유사하다.도 5a 및 도 5b를 계속 참조하여, ELD 모듈 (350) 에서 실시되는 다양한 동작들을 도시한다.     도 5a에 도시된 바와 같이, ELD 모듈 스택 내의 ELD 모듈들 (350) 각각에서 수용된 기판은 성막 프로세스 전에 프리 세정의 일 라운드 (단계 1) 를 겪는다.     대안의 실시형태에 있어서, 기판은 성막 프로세스 전에 구리 성막 및 CMP 프로세싱과 같은 이전의 제조 동작들로부터의 잔류물들 및 오염물들을 제거하기 위해 프리 세정의 2 라운드들 (단계 1 및 단계 2) 을 겪는다.     일 실시형태에 있어서, 단일 포스트 성막 린싱 유체는 2 라운드들의 세정에 사용된다.     다른 실시형태에 있어서, 세정의 각 라운드는 상이한 포스트 성막 린싱 유체들을 사용한다.     일 실시형태에 있어서, 기판의 표면은 성막 프로세스 이후 및 포스트 성막 린싱 유체의 공급 이전에 탈이온수 (DIW) 에 의해 처리된다.     실시형태들은 ELD 모듈 내에서 단일 린스 또는 이중 린스를 수행하는 것을 참조하여 설명되었지만, 이 실시형태들은 예시적인 것으로 고려되어야 하며 제한적인 것으로 고려되지 않아야 한다.     결과적으로, 다중 린스들 (2 이상) 은 기판의 표면 상에 트랜스퍼 필름을 공급하기 전에 ELD 모듈 내에서 수행될 수 있다.     일 실시형태에 있어서, 린스의 메커니즘은 희석 뿐만 아니라 운동량의 전달을 포함한다.     코발트 이온들은 일반적으로 네거티브 포텐셜을 가지기 때문에, 포스트 성막 린싱 유체의 수용성 용액들 내부에서 자동으로 용해된다.     이에 따라, 포스트 성막 유체의 공급 및 유지가 처리되어야 한다.     그 결과, 포스트 성막 린싱 유체의 선택 및 제어 공급은 린싱 유체의 트랜스퍼 필름에 의해 기판 웨트를 유지하면서 기판의 표면 상에 발생하는 악영향이 없는 것을 보장한다.기판의 프리 성막 세정 동안 사용되는 예시적인 린싱 유체들의 일부는 하나 이상의 계면 활성제들을 갖는 시트르산, 하나 이상의 계면 활성제들을 갖는 옥살산, ATMI 로부터의 CP-72TM, ESC-784TM, ESC-90TM등을 포함한다.     계면 활성제들의 농도 범위는 약 0.1% 내지 약 5% 사이이고, 바람직한 농도는 약 1%이며, 유량은 약 100 parts per million (ppm) 내지 약 2000 ppm 사이이고, 바람직한 유량은 약 500ppm이다.     프리 성막 세정 후에, 기판은 성막 프로세스 (단계 3) 처리되어, 성막 유체를 공급하는 것에 의해 기판의 표면 상에 형성된 도전성 피쳐들을 캡핑한다.     성막 프로세스 동안, ELD 모듈들 내부의 성막 유체를 미리 가열하고 가열된 성막 유체를 ELD 모듈 내부로 공급함으로써 또는 ELD 모듈 내의 성막 유체를 성막 온도까지 가열하고 성막 반응을 트리거함으로써, ELD 모듈들 각각의 내부에 습한 환경이 제공된다.     성막 프로세스 후에, 기판은 ELD 스택 내의 대응 ELD 모듈들 (350) 내에서 린싱 (단계 4) 되며, 여기서 성막 유체는 기판의 상단 표면 상에 트랜스퍼 필름을 정의하는 포스트 성막 린싱 유체로 대체된다.ELD 모듈 스택과 별도로, 도 5a 및 도 5b에 도시된 ELD 시스템은 하나 이상의 포스트 성막 모듈 스택들을 포함한다.     따라서, 도 5a에 도시된 일 실시형태에서, ELD 시스템은 하나 이상의 화학적 모듈 스택들, 하나 이상의 브러시 스크럽 모듈 스택들 및 하나 이상의 세정 모듈 스택들을 포함한다.     부가적으로, 포스트 성막 모듈들이 통합될 수 있다.     일 실시형태에 있어서, 화학적 모듈은 브러시 스크럽 모듈과 통합되어 통합된 화학적 세정/브러시 스크럽 모듈을 제공한다.     다른 실시형태에 있어서, 화학적 모듈은 세정 모듈과 통합되어, 기판이 산에 의해 세정된 후 린스되고 건조될 수 있다.     다른 실시형태에 있어서, 브러시 스크럽 모듈은 세정 모듈과 통합된다.     또 다른 실시형태에 있어서, 화학적 모듈은 ELD 모듈과 통합되어, 성막 후에, 기판이 산으로 세정될 수 있다.     알 수 있는 바와 같이, 다양한 모듈들이 상이한 구성들을 사용하여 구성되어, 성막 프로세스 이후에 기판이 실질적으로 프로세싱되고, 세정되며 최종적으로 건조될 수 있게 할 수 있다.도 5a에 도시된 실시형태에 있어서, ELD 모듈 스택에서의 성막 프로세스 다음에, 기판은 화학적 모듈들 (370) 을 사용하여 세정 처리된다 (단계 5).     화학적 모듈 (370) 에 의해 제공된 기능은 산업계에서 사용되는 종래의 화학적 모듈의 기능과 유사하므로, 폭넓게 논의되지 않는다.     상술한 바와 같이, 화학적 모듈 (370) 은 하나의 화학적 모듈이 다른 하나의 화학적 모듈 상부에 스택된 통합된 화학적 모듈일 수 있다.     스택은 ELD 시스템 내에서 기판의 쓰루풋을 증가시키기 위해 제공된다.     산 처리 후에, 기판에 린스 사이클이 수행된다.     산 처리에 사용되는 린싱 유체는 트랜스퍼 필름을 정의하여 기판의 표면을 실질적으로 웨팅한다.     실질적으로, 본 출원에서 사용되는 바와 같은 웨트는, 기판의 표면을 커버하는 유체 필름 (예를 들어, 트랜스퍼 필름) 을 공급하는 것을 지칭한다.     기판의 전체 표면 상에 코팅이 정의되는 것이 계획되더라도, 완벽한 코팅은 기판의 표면의 부분들이 완전히 커버되지 않는 상황들을 포함할 수 있다.     에지 제외, 특정 피쳐들 지오메트리들로 인한 기판 표면의 아주 작은 부분, 에어 버블에 의해 커버된 부분 등과 같은, 중요하지 않은 영역들은 커버되지 않을 수 있다.도 5a의 단계 6에 나타낸 바와 같이, 웨트 기판은 화학적 모듈 스택으로부터 브러시 스크럽 모듈 (360) 로 습식 로봇 (340) 에 의해 이송되며, 여기서 기판은 브러시 스크럽 모듈 (360) 내에 배치된 브러시 유닛들 및 스크러빙 화학 물질을 사용하여 기계적 세정 처리된다.     일 실시형태에 있어서, 브러시 스크럽 모듈 (360) 은, 스크러빙 화학 물질을 사용하여 기판을 기계적으로 세정하는 브러시 스크럽 모듈 (360) 내에 하나 이상의 브러시 유닛들의 존재를 제외하고 화학적 모듈 (370) 에 대한 구조와 유사하다.     브러시 스크럽 모듈에 사용될 수 있는 예시적인 스크러빙 화학 물질들의 일부는 히드록시에틸 에틸렌디아민 트리아세트 산 (HEDTA) 및/또는 젖산과 같은 금속 킬레이트제를 함유하는 테트라-메틸 암모늄 히드록시드 (TMAH) 또는 메틸아민 (MA) 을 갖는 알칼리 용액을 포함한다.     킬레이트제에 대한 농도는 약 0.02 grams/Liter (g/L) 내지 2 g/L 사이이고, 바람직한 농도는 약 0.2g/L 이며, TMAH 또는 MA의 바람직한 농도는 약 10 내지 약 12.5의 pH 범위를 획득하기 위해 선택되며, 바람직한 pH 범위는 약 10.7이다.     스크러빙 프로세스 후에, 스크러빙 화학 물질들로부터 정의되는 트랜스퍼 필름은, 기계적 세정 후에, 기판의 표면의 디웨팅을 방지하기 위해 기판에 공급된다.     트랜스퍼 필름은 기판이 프로세싱을 위해 브러시 스크럽 유닛으로부터 후속 모듈로 제거되는 동안 기판의 표면 상에 유지된다.     도 5a에 도시된 브러시 스크럽 모듈은 하나가 다른 하나의 상단에 스택된 2 이상의 브러시 스크럽 모듈 (360) 을 갖는 각각의 브러시 스크럽 모듈 스택을 갖는 하나 이상의 브러시 스크럽 모듈 스택들일 수 있다.   브러시 세정 다음에, 기판은, 도 5a의 단계 7 및 단계 8에 도시된 바와 같이, 기판이 최종 린스 사이클 및 건조 처리되는 세정 모듈로 습식 이송된다.     일 실시형태에 있어서, 세정 모듈은 하나 이상의 근접 헤드들을 채용하는 제어된 화학적 세정 (C3) 모듈이다.     일 실시형태에 있어서, C3 모듈은 세정 화학 물질을 사용하여 기판의 전면 및 후면을 린스하고 (단계 7), 기판을 실질적으로 건조하는 (단계 8) 복수의 근접 헤드들을 포함한다.     세정 모듈은 하나가 다른 하나의 상단에 및/또는 나란히 스택되는 복수의 근접 헤드들을 갖는 세정 모듈 스택일 수도 있다.     건조된 기판은 건식 로봇을 사용하여 세정 모듈로부터 다시 FOUP (310) 으로 이송된다.실시 형태들이 단일 습식 로봇을 참조하여 설명되었지만, 본 명세서에서 ELD 시스템은 하나의 모듈에서 다른 모듈로 기판을 이송하는 복수의 습식 로봇들을 포함할 수도 있음을 유념해야 한다.     복수의 습식 로봇들은 하나의 모듈로부터 다른 하나의 모듈로 2개 이상의 기판을 동시에 이송함으로써 쓰루풋을 개선할 수 있다.     일 실시형태에 있어서, 도 5a에 관하여 정의된 ELD 시스템을 사용하는 쓰루풋은 시간당 약 50-60 기판들 (웨이퍼들) (WPH) 이다.도 5b는 도 5a에 관하여 설명된 본 발명의 대안의 실시형태를 도시한다.     도 5a에서의 모듈과 유사하게, 도 5b에서의 다양한 모듈들은 하나가 다른 하나의 상단에 및/또는 나란히 스택된 2개 이상의 각각의 모듈을 갖는 각각의 모듈 스택을 갖는 각각의 통합된 모듈 스택이어서 쓰루풋을 증가시킬 수 있다.     도 5b의 실시형태와 도 5a의 실시 형태 사이의 주요 차이점은 별개의 화학적 모듈 또는 화학적 모듈 스택의 부재이다.     화학적 모듈은 세정 모듈 (C3 모듈) 과 함께 통합될 수도 있고 또는 브러시 스크럽 모듈과 통합될 수도 있고 또는 ELD 모듈과 통합될 수도 있다.     일 실시형태에 있어서, 화학적 모듈은 ELD 모듈과 통합된다.     도 5b에 도시된 바와 같이, 기판은 기판의 표면 상에 트랜스퍼 필름을 정의하도록 ELD 모듈 (350) 내에 포스트 성막 린싱 유체를 공급함으로써 하나 이상의 프리 세정 (단계 1 및 단계 2), 성막 프로세스 (단계 3) 및 포스트 린스 (단계 4) 를 겪는다.     일 실시형태에 있어서, 포스트 성막 린싱 유체는 기판에 공급될 때 기판의 표면을 화학적으로 처리하는 산 함유 유체이다.     기판은 ELD 모듈 내에서 하나 이상의 린싱 동작들을 겪어서 산 함유 유체를 제거하고 린스 동작에 사용된 포스트 성막 린싱 유체에 의해 정의된 트랜스퍼 필름에 의해 기판의 표면을 코팅한다.     그 후, 기판은 습식 로봇에 의해 ELD 모듈로부터 습식 이송된다.     일 실시형태에 있어서, 기판 표면 상의 트랜스퍼 필름은, ELD 모듈로부터 나오는 것과 같이, 기판의 표면 상에 코팅을 유지하면서 표면의 디웨팅을 방지하고 표면을 화학적으로 처리한다.     트랜스퍼 필름을 갖는 기판은, 기판이 기계적 세정에 노출되는 브러시 스크럽 모듈 (360) 로 삽입된다 (단계 5).     브러시 스크럽 모듈은 스크러빙 화학 물질을 공급하고, 스크러빙을 수행하며, 스크러빙 화학 물질로부터 정의된 트랜스퍼 필름을 코트로서 제공하여 기판 표면 웨트를 유지한다.     웨트 기판은 기판 표면 상에 트랜스퍼 필름을 지속적으로 유지하면서 습식 로봇을 사용하여 브러시 스크럽 모듈로부터 세정 모듈 (380) 로 이송되며, 여기서 기판은 마지막 한번 린스되고 건조된다 (단계 6).     실질적으로 건식 기판은 건식 로봇을 사용하여 세정 모듈 (380) 로부터 FOUP (310) 로 다시 이송된다.     도 5b에 도시된 모듈들의 각각은 모듈들의 스택이어서 쓰루풋을 증가시킬 수 있음을 유념해야 한다.     또한, 기판은 세정 모듈로부터 나올 때 저부 상에서 건식이고 상단부에서 건식일 수도 있고, 또는 저부에서 습식이고 상단에서 건식일 수 있다.     결과의 기판은 실질적으로 부식 및 결함이 없다.이와 같이, 다양한 실시형태들은 기판 상에 형성된 서브 마이크론 디바이스들의 전기적 성능 및 쓰루풋을 개선하는 방식을 개시한다.     실시형태들은 기판의 표면 상에 트랜스퍼 필름의 층을 제공함으로써 기판에 실질적으로 결함이 없고 부식이 없게 한다.     트랜스퍼 필름은 성막/세정 동작들 동안 기판 상에 침전하는 오염물들 및 잔류물들을 포획함으로써 부식 부산물들, 금속들 및 다른 잔류물들/오염물들로부터 기판 표면을 보호하고, 또한 금속 주입물들의 산화를 야기하는 대기에 기판이 노출되지 않는 것을 보장한다.     게다가, 트랜스퍼 필름은 습식-건식 사이클을 감소시킴으로써 오염물들의 침전으로 인해 기판에 대해 상당한 손상을 유발하는 수분 파괴를 감소시킨다.     도전성 피쳐들 상의 코발트 캡의 성막 및 트랜스퍼 필름의 유지는 주위의 유전체 필름층으로의 구리의 이동 및 침전과 구리 금속 합금의 전자 이동을 방지함으로써, 집적 회로 디바이스를 보전한다.도 6은 본 발명의 일 실시형태에 있어서 통합된 성막 프로세스에서 기판을 핸들링하는 프로세스 동작들의 플로우챠트를 도시한다.     기판 수용 유닛을 통해 로딩 포트에서 기판이 수용되고 ELD 모듈에서 기판의 표면 상의 도전성 피쳐들 상부에 성막 유체의 층을 성막함으로써 처리될 때, 동작 (610) 에서 프로세스가 시작된다.     기판은 성막을 위해 수용되기 전에 구리 성막 및 CMP 프로세스 처리될 수도 있다.     기판은 ATM (Atmospheric Transfer Module) 에서 ELD 시스템의 제어된 환경 내부로 FOUP를 통해 수용될 수 있다.     이때의 기판은 실질적으로 건식이다.     ATM에서 유용한 건식 로봇은 FOUP로부터 기판을 회수하고 ELD 모듈에서 기판을 성막한다.     ELD 모듈의 구조 및 기능은 도 2a 내지 도 2c, 도 3a 및 도 3b를 참조하여 폭넓게 설명되었다.     기판에 ELD 모듈에서 하나 이상의 프리 세정 동작들이 수행된다.     프리 세정 동작 후에, 성막 동작은 성막 유체를 ELD 모듈로 공급하고 성막 반응이 발생하도록 성막 온도까지 성막 유체를 가열함으로써 수행된다.     대안으로, 성막 유체는 ELD 모듈 외측에서 성막 온도까지 프리 가열되고 성막 프로세스 동안 성막을 위해 ELD 모듈로 도입된다.     성막 후에, 기판은 동작 620에 도시된 바와 같이, ELD 모듈 내에서 포스트 성막 린싱 유체를 사용하여 린싱된다.     포스트 성막 린싱 유체는 성막 유체를 대체하며 디웨팅을 방지하도록 기판의 표면 상에 포스트 성막 유체의 트랜스퍼 필름을 정의한다.     포스트 성막 린싱 유체는 기판의 웨트를 균일하게 하는 계면 활성제를 포함할 수도 있다.     그 후, 기판은 동작 630에 도시된 바와 같이, 기판의 표면 상부에 트랜스퍼 필름을 지속적으로 유지하면서 ELD 모듈로부터 제거된다.     트랜스퍼 필름은 ELD 모듈로부터 이송되는 동안 기판이 건조되지 않는 것을 보장한다.     기판은 동작 640에 도시된 바와 같이, 기판의 표면 상에 트랜스퍼 필름을 지속적으로 유지하면서 포스트 성막 모듈로 이동된다.     프로세스는 기판이 실질적으로 세정되는 다양한 포스트 성막 모듈에서 기판이 처리되게 하는 것으로 종료된다.     세정의 특정 레벨을 획득한 후에, 기판은 린스되고, 건조되며 언로딩 포트에서 기판 전달 유닛을 통해 전달된다.이와 같이, 프로세스는 통합된 무전해 성막 프로세스 동안 너무 이른 건조 및 잦은 수분 파괴들과 관련된 문제들을 극복하면서 디웨팅을 방지하는 효율적인 방식을 정의한다.     결과의 기판은 실질적으로 결함이 없어서 얻어지는 디바이스들의 상당한 전기 수율을 초래한다.도 7은 본 발명의 대안의 실시형태에 있어서, 기판의 표면에 대해 통합된 성막 프로세스 내에서 기판을 핸들링하는 프로세스 동작들의 플로우 챠트를 도시한다.     기판 수용 유닛을 통해 로딩 포트에서 기판이 수용되고 ELD 모듈에서 기판의 표면 상의 도전성 피쳐들 상부에 성막 유체의 층을 성막함으로써 처리될 때, 동작 (710) 에서 프로세스가 시작된다.     기판은 피쳐들을 정의하는 구리 성막 및 CMP 후에, ELD 모듈 내부로 수용된다.     ELD 모듈의 구조 및 프로세스 순서는 도 2a 내지 도 2c, 도 3a 및 도 3b와 도 4a 및 도 4b를 참조하여 폭넓게 설명되었다.     기판은 ELD 모듈 내에서 하나 이상의 프리 세정 동작들을 겪은 후 성막 프로세스 처리된다.     성막 프로세스는 ELD 모듈로 성막 유체를 공급하고 기판의 표면 상의 도전성 피쳐들 상으로 성막 유체를 성막함으로써 수행된다.     성막 후에, 기판은 동작 720에 도시된 바와 같이, ELD 모듈에서 린싱 유체를 사용하여 린스된다.     린싱 동작 후에, 처리 유체가 기판 표면에 공급되어, 동작 730에 도시된 바와 같이, 기판의 표면 상에 트랜스퍼 필름이 정의된다.     처리 유체는, 기판의 표면 상부에 코트를 유지하면서 기판의 디웨팅을 방지하고 기판의 표면을 화학적으로 처리하도록 제어된 방식으로 공급된다.     디웨팅을 방지하기 위해, 린싱으로부터 정의된 처리 유체 및 성막 유체들은 기판의 표면의 균일한 웨트를 가능하게 하는 계면 활성제를 포함한다.     기판을 화학적으로 처리하기 위해, 처리 유체는 반응 억제제를 포함할 수도 있다.     그 후, 기판은 동작 740에 도시된 바와 같이, 기판의 표면 상부에 처리 유체의 트랜스퍼 필름을 유지하면서 ELD 모듈로부터 제거된다.     트랜스퍼 필름은 ELD 모듈로부터 이송되는 동안 기판 표면이 웨트인 것을 보장한다.     동작 750에 도시된 바와 같이, 모듈들의 각각에서 프로세싱 전/후에 그리고 이송 동안 기판의 표면 상에 트랜스퍼 필름을 지속적으로 유지하면서, 기판은 포스트 성막 모듈 내부로 이동된다.     프로세스는 다양한 포스트 성막 모듈들에서 기판이 프로세스되면서 종료한다.일 실시형태에 있어서, 처리 유체는 도전성 피쳐들의 부식을 방지하는 반응 억제제 및 기판 표면과 화학적 반응을 가능하게 하는 활성제로서 작용하는 산 함유 유체를 포함할 수 있다.     통합된 ELD 프로세스 동안, 기판은 저부 표면 상에서 건식일 수 있지만 상부 표면 상에서 습식일 수 있고 또는 기판은 저부 및 상부 표면 모두에서 습식일 수 있다.     어쨌든, ELD 시스템에서의 각 프로세스 후에, 기판은 ELD 시스템 내의 일 모듈로부터 다른 모듈로의 기판의 이송 동안 적어도 상단 표면 상에서 충분히 웨트가 유지되는 것은 분명하다.     상이한 포스트 성막 모듈들에서의 프로세싱 동작들의 순서 후에, 기판이 린스되고 건조된다.     얻어진 기판은 실질적으로 청결하고 결함/부식이 없다.다양한 포스트-성막 린싱 유체들 및 처리 유체의 선택은 필요한 세정의 양, 프리 성막 제조 동작의 성질 및 유형, 사용된 제조 화학 물질들과 기판의 유형에 기초한다.     유사하게, 세정 화학 물질들을 공급하기 위해 사용된 프로세스 파라미터들은 피쳐들을 형성하는 제조 층들의 유형의 분석에 기초하여 변화한다.근접 헤드에 관한 부가 정보에 대해서는, 명칭이 "METHODS FOR WAFER PROXIMITY CLEANING AND DRYING" 이고, 2003년 9월 9일에 발행된 미국특허 제 6,616,772 호에서 설명된 바와 같은 예시의 근접 헤드가 참조될 수 있다.     이 미국 특허는 본 출원의 양수인인 Lam Research Corporation 에 양도되고, 참조로서 본 명세서에서 통합된다.메니스커스에 관한 부가 정보에 대해서는, 명칭이 "METHODS AND SYSTEMS FOR PROCESSING A SUBSTRATE USING A DYNAMIC LIQUID MENISCUS" 이고 2005년 1월 24일에 발행된 미국특허 제6,998,327호 및 명칭이 PHOBIC BARRIER MENISCUS SEPARATION AND CONTAINMENT" 이고 2005년 1월 24일에 발행된 미국특허 제 6,998,326 호가 참조될 수 있다.     이 미국특허들은 본 출원의 양수인에게 양도되고, 모든 목적들을 위해 그 전부가 참조로서 본 명세서에 통합된다.상단 및 저부 메니스커스에 관한 부가 정보에 대해서는, 명칭이 "MENISCUS, VACUUM, IPA VAPOR, DRYING MANIFOLD " 이고 2002년 12월 24일에 출원된 미국특허출원 제 10/330,843 호에 개시된 바와 같은 예시의 메니스커스가 참조될 수 있다.     이 미국특허출원은 본 출원의 양수인인 Lam Research Corporation에게 양도되며, 참조로서 본 명세서에 통합된다.본 발명은 몇몇 실시형태들에 의해 설명되었지만, 당업자는 앞의 명세서를 읽고 도면들을 연구하면 발명의 다양한 변경물들, 부가물들, 치환물들 및 등가물들을 실현하게 된다는 것을 이해할 것이다.     이에 따라, 본 발명은 발명의 진정한 사상 및 범위 내에 포함된 모든 이러한 변경물들, 부가물들, 치환물들 및 등가물들을 포함한다.     청구항들에서, 엘리먼트들 및/또는 단계들은 청구항들에 명시적으로 언급하지 않는 한, 동작의 임의의 특정 순서를 내포하지 않는다.